(57)【特許請求の範囲】
【請求項１】
共通電極及びカラーフィルタ層を有する第一の基板と、複数の画素を有し、かつ各前記画素毎に画素電極を有する第二の基板との間に、液晶組成物を含有する液晶層が挟持された液晶表示素子であって、
前記第一の基板及び第二の基板と前記液晶層との間に、配向膜を有さず、２種以上の重合性化合物から形成された配向制御層を有し、
前記画素中にプレチルトの方向が異なる２以上の領域を有し、
前記液晶組成物が、下記一般式（Ｉ）
【化１】
0005741777.tif 000085
（式中、Ｒ１α及びＲ２αはそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、Ｑ１は１，４−フェニレン基又はトランス−１，４−シクロヘキシレン基を表し、ｌ１は１又は２を表すが、ｌ１が２の場合、２個のＱ１は同一であっても異なっていてもよい。）で表される化合物、及び下記一般式（ＩＩ）
【化２】
0005741777.tif 000086
（式中、Ｒ３αは炭素原子数１〜８のアルキル基、炭素原子数２〜８のアルケニル基、炭素原子数１〜８のアルコキシ基又は炭素原子数２〜８のアルケニルオキシ基を表し、Ｒ４αは炭素原子数１〜８のアルキル基、炭素原子数４〜８のアルケニル基、炭素原子数１〜８のアルコキシ基又は炭素原子数３〜８のアルケニルオキシ基を表し、Ｑ２は１，４−フェニレン基又はトランス−１，４−シクロヘキシレン基を表し、ｌ２は０、１又は２を表すが、ｌ２が２の場合、２個のＱ２は同一であっても異なっていてもよく、Ｇ１は単結合、−ＣＨ２ＣＨ２−、−ＣＨ２Ｏ−、−ＯＣＨ２−、−ＣＦ２Ｏ−又は−ＯＣＦ２−を表す。）で表される化合物を含有し、前記の２種以上の重合性化合物が、第一の重合性化合物と第二の重合性化合物と、を含み、
前記第一の重合性化合物が下記一般式（Ｘ１ａ）
【化３】
0005741777.tif 000087
（式中、Ａ１は水素原子又はメチル基を表し、
Ａ２は単結合又は炭素原子数１〜１５のアルキレン基（該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキレン基中の１個又は２個以上の水素原子はそれぞれ独立してフッ素原子、メチル基又はエチル基で置換されていてもよい。）を表し、
Ａ３及びＡ６はそれぞれ独立して水素原子、ハロゲン原子又は炭素原子数１〜１８のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数１〜１７のアルキル基で置換されていてもよい。）を表し、
Ａ４及びＡ７はそれぞれ独立して水素原子、ハロゲン原子又は炭素原子数１〜１０のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数１〜９のアルキル基で置換されていてもよい。）を表し、
ｋは１〜４０を表し、
Ｂ１、Ｂ２及びＢ３は、それぞれ独立して水素原子、炭素原子数１〜１０の直鎖状若しくは分岐鎖状のアルキル基（該アルキル基中の１個若しくは２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数３〜６のトリアルコキシシリル基で置換されていてもよい。）、又は下記一般式（Ｉ−ｂ）
【化４】
0005741777.tif 000088
（式中、Ａ９は水素原子又はメチル基を表し、
Ａ８は単結合又は炭素原子数１〜１５のアルキレン基（該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキレン基中の１個又は２個以上の水素原子は、それぞれ独立してフッ素原子、メチル基又はエチル基で置換されていてもよい。）で表される基を表す。ただし、合計で２k＋１個あるＢ１、Ｂ２及びＢ３のうち、前記一般式（Ｉ−ｂ）で表される基となるものの個数は０又は１個である。）で表される化合物、
下記一般式（Ｘ１ｂ）
【化５】
0005741777.tif 000089
（式中、Ｒ７は水素原子又はメチル基を表し、
６員環Ｔ１、Ｔ２及びＴ３はそれぞれ独立して
【化６】
0005741777.tif 000090
のいずれか（ただしｍは１から４の整数を表す。）を表し、
ｎ４は０又は１を表し、
Ｙ１及びＹ２はそれぞれ独立して単結合、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ２＝ＣＨＣＨ２ＣＨ２−又は−ＣＨ２ＣＨ２ＣＨ＝ＣＨ−を表し、
Ｙ３は単結合、−ＣＯＯ−又は−ＯＣＯ−を表し、
Ｒ８は炭素原子数１〜１８の炭化水素基を表す。）で表される化合物、
及び下記一般式（Ｘ１ｃ）
【化７】
0005741777.tif 000091
（式中、Ｒ７０は水素原子又はメチル基を表し、
Ｒ７１は縮合環を有する炭化水素基を表す。）で表される化合物
からなる群より選ばれる少なくとも１種であり、
前記第二の重合性化合物が下記一般式（Ｘ２ａ）
【化８】
0005741777.tif 000092
（式中、Ｒ３及びＲ４はそれぞれ独立して水素原子又はメチル基を表し、
Ｃ４及びＣ５はそれぞれ独立して１，４−フェニレン基、１，４−シクロへキシレン基、ピリジン−２，５−ジイル基、ピリミジン−２，５−ジイル基、ピリダジン−３，６−ジイル基、１，３−ジオキサン−２，５−ジイル基、シクロヘキセン−１，４−ジイル基、デカヒドロナフタレン−２，６−ジイル基、１，２，３，４−テトラヒドロナフタレン−２，６−ジイル基、フェナントレン−２，７−ジイル基、アントラセン−２，６−ジイル基、２，６−ナフチレン基又はインダン−２，５−ジイル基（これらの基のうち、１，４−フェニレン基、１，２，３，４−テトラヒドロナフタレン−２，６−ジイル基、２，６−ナフチレン基及びインダン−２，５−ジイル基は、１個又は２個以上の水素原子がそれぞれ独立してフッ素原子、塩素原子、メチル基、トリフルオロメチル基若しくはトリフルオロメトキシ基で置換されていてもよい。）を表し、
Ｚ３及びＺ５はそれぞれ独立して単結合又は炭素原子数１〜１５のアルキレン基（該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキレン基中の１個又は２個以上の水素原子は、それぞれ独立してフッ素原子、メチル基又はエチル基で置換されていてもよい。）を表し、
Ｚ４は、単結合、−ＣＨ２ＣＨ２−、−ＣＨ２Ｏ−、−ＯＣＨ２−、−ＣＨ２ＣＨ２Ｏ−、−ＯＣＨ２ＣＨ２−、−ＣＨ２ＣＨ２ＣＨ２Ｏ−、−ＯＣＨ２ＣＨ２ＣＨ２−、−ＣＨ２ＣＨ２ＯＣＯ−、−ＣＯＯＣＨ２ＣＨ２−、−ＣＨ２ＣＨ２ＣＯＯ−、−ＯＣＯＣＨ２ＣＨ２−、−ＣＨ＝ＣＨ−、−Ｃ≡Ｃ−、−ＣＦ２Ｏ−、−ＯＣＦ２−、−ＣＨ＝ＣＨＣＯＯ−、−ＯＣＯＣＨ＝ＣＨ−、−ＣＯＯ−又は−ＯＣＯ−を表し、
ｎ２は、０、１又は２を表すが、ｎ２が２の場合、複数個あるＣ４及びＺ４は同一であっても異なっていてもよい。）で表される化合物からなる群より選ばれる少なくとも１種であることを特徴とする液晶表示素子。
【請求項２】
前記画素電極がスリットを有する請求項１に記載の液晶表示素子。
【請求項３】
前記第一の基板及び第二の基板の少なくとも一方が、プレチルトの方向を規定する構造物を有する請求項１に記載の液晶表示素子。
【請求項４】
前記第一の基板と前記液晶層との間、及び前記第二の基板と前記液晶層との間、の少なくとも一方に、パッシベーション膜を有する請求項１〜３のいずれか一項に記載の液晶表示素子。
【請求項５】
前記第一の基板と前記液晶層との間、及び前記第二の基板と前記液晶層との間、の少なくとも一方に、平坦化膜を有する請求項１〜３のいずれか一項に記載の液晶表示素子。
【請求項６】
共通電極及びカラーフィルタ層を有する第一の基板と、複数の画素を有し、かつ各前記画素毎に画素電極を有する第二の基板との間に、液晶組成物を含有する液晶層が挟持され、前記画素中にプレチルトの方向が異なる２以上の領域を有する液晶表示素子の製造方法であって、
前記第一の基板と前記第二の基板との間に、配向膜を設けず、下記一般式（Ｉ）
【化９】
0005741777.tif 000093
（式中、Ｒ１α及びＲ２αはそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、Ｑ１は１，４−フェニレン基又はトランス−１，４−シクロヘキシレン基を表し、ｌ１は１又は２を表すが、ｌ１が２の場合、２個のＱ１は同一であっても異なっていてもよい。）で表される化合物、下記一般式（ＩＩ）
【化１０】
0005741777.tif 000094
（式中、Ｒ３αは炭素原子数１〜８のアルキル基、炭素原子数２〜８のアルケニル基、炭素原子数１〜８のアルコキシ基又は炭素原子数２〜８のアルケニルオキシ基を表し、Ｒ４αは炭素原子数１〜８のアルキル基、炭素原子数４〜８のアルケニル基、炭素原子数１〜８のアルコキシ基又は炭素原子数３〜８のアルケニルオキシ基を表し、Ｑ２は１，４−フェニレン基又はトランス−１，４−シクロヘキシレン基を表し、ｌ２は０、１又は２を表すが、ｌ２が２の場合、２個のＱ２は同一であっても異なっていてもよく、Ｇ１は単結合、−ＣＨ２ＣＨ２−、−ＣＨ２Ｏ−、−ＯＣＨ２−、−ＣＦ２Ｏ−又は−ＯＣＦ２−を表す。）で表される化合物、及び２種以上の重合性化合物を含有する液晶含有重合用組成物を挟持し、
前記２種以上の重合性化合物が、第一の重合性化合物として、下記一般式（Ｘ１ａ）
【化３】
0005741777.tif 000095
（式中、Ａ１は水素原子又はメチル基を表し、
Ａ２は単結合又は炭素原子数１〜１５のアルキレン基（該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキレン基中の１個又は２個以上の水素原子はそれぞれ独立してフッ素原子、メチル基又はエチル基で置換されていてもよい。）を表し、
Ａ３及びＡ６はそれぞれ独立して水素原子、ハロゲン原子又は炭素原子数１〜１８のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数１〜１７のアルキル基で置換されていてもよい。）を表し、
Ａ４及びＡ７はそれぞれ独立して水素原子、ハロゲン原子又は炭素原子数１〜１０のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数１〜９のアルキル基で置換されていてもよい。）を表し、
ｋは１〜４０を表し、
Ｂ１、Ｂ２及びＢ３は、それぞれ独立して水素原子、炭素原子数１〜１０の直鎖状若しくは分岐鎖状のアルキル基（該アルキル基中の１個若しくは２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数３〜６のトリアルコキシシリル基で置換されていてもよい。）、又は下記一般式（Ｉ−ｂ）
【化４】
0005741777.tif 000096
（式中、Ａ９は水素原子又はメチル基を表し、
Ａ８は単結合又は炭素原子数１〜１５のアルキレン基（該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキレン基中の１個又は２個以上の水素原子は、それぞれ独立してフッ素原子、メチル基又はエチル基で置換されていてもよい。）で表される基を表す。ただし、合計で２k＋１個あるＢ１、Ｂ２及びＢ３のうち、前記一般式（Ｉ−ｂ）で表される基となるものの個数は０又は１個である。）で表される化合物、
下記一般式（Ｘ１ｂ）
【化５】
0005741777.tif 000097
（式中、Ｒ７は水素原子又はメチル基を表し、
６員環Ｔ１、Ｔ２及びＴ３はそれぞれ独立して
【化６】
0005741777.tif 000098
のいずれか（ただしｍは１から４の整数を表す。）を表し、
ｎ４は０又は１を表し、
Ｙ１及びＹ２はそれぞれ独立して単結合、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ２＝ＣＨＣＨ２ＣＨ２−又は−ＣＨ２ＣＨ２ＣＨ＝ＣＨ−を表し、
Ｙ３は単結合、−ＣＯＯ−又は−ＯＣＯ−を表し、
Ｒ８は炭素原子数１〜１８の炭化水素基を表す。）で表される化合物、
及び下記一般式（Ｘ１ｃ）
【化７】
0005741777.tif 000099
（式中、Ｒ７０は水素原子又はメチル基を表し、
Ｒ７１は縮合環を有する炭化水素基を表す。）で表される化合物
からなる群より選ばれる少なくとも１種の化合物であり、
第二の重合性化合物として、下記一般式（Ｘ２ａ）
【化８】
0005741777.tif 000100
（式中、Ｒ３及びＲ４はそれぞれ独立して水素原子又はメチル基を表し、
Ｃ４及びＣ５はそれぞれ独立して１，４−フェニレン基、１，４−シクロへキシレン基、ピリジン−２，５−ジイル基、ピリミジン−２，５−ジイル基、ピリダジン−３，６−ジイル基、１，３−ジオキサン−２，５−ジイル基、シクロヘキセン−１，４−ジイル基、デカヒドロナフタレン−２，６−ジイル基、１，２，３，４−テトラヒドロナフタレン−２，６−ジイル基、フェナントレン−２，７−ジイル基、アントラセン−２，６−ジイル基、２，６−ナフチレン基又はインダン−２，５−ジイル基（これらの基のうち、１，４−フェニレン基、１，２，３，４−テトラヒドロナフタレン−２，６−ジイル基、２，６−ナフチレン基及びインダン−２，５−ジイル基は、１個又は２個以上の水素原子がそれぞれ独立してフッ素原子、塩素原子、メチル基、トリフルオロメチル基若しくはトリフルオロメトキシ基で置換されていてもよい。）を表し、
Ｚ３及びＺ５はそれぞれ独立して単結合又は炭素原子数１〜１５のアルキレン基（該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキレン基中の１個又は２個以上の水素原子は、それぞれ独立してフッ素原子、メチル基又はエチル基で置換されていてもよい。）を表し、
Ｚ４は、単結合、−ＣＨ２ＣＨ２−、−ＣＨ２Ｏ−、−ＯＣＨ２−、−ＣＨ２ＣＨ２Ｏ−、−ＯＣＨ２ＣＨ２−、−ＣＨ２ＣＨ２ＣＨ２Ｏ−、−ＯＣＨ２ＣＨ２ＣＨ２−、−ＣＨ２ＣＨ２ＯＣＯ−、−ＣＯＯＣＨ２ＣＨ２−、−ＣＨ２ＣＨ２ＣＯＯ−、−ＯＣＯＣＨ２ＣＨ２−、−ＣＨ＝ＣＨ−、−Ｃ≡Ｃ−、−ＣＦ２Ｏ−、−ＯＣＦ２−、−ＣＨ＝ＣＨＣＯＯ−、−ＯＣＯＣＨ＝ＣＨ−、−ＣＯＯ−又は−ＯＣＯ−を表し、
ｎ２は、０、１又は２を表すが、ｎ２が２の場合、複数個あるＣ４及びＺ４は同一であっても異なっていてもよい。）で表される化合物からなる群より選ばれる少なくとも１種の化合物であり、
前記画素電極と前記共通電極との間に、前記液晶含有重合用組成物中の液晶分子にプレチルト角を付与するための電圧を印可した状態で活性エネルギー線を照射することにより、前記２種以上の重合性化合物を重合させると共に、前記液晶含有重合用組成物を前記液晶組成物として、前記第一の基板及び第二の基板と前記液晶層との間に、配向制御層を形成することを特徴とする液晶表示素子の製造方法。
【請求項７】
前記活性エネルギー線が複数のスペクトルを有する紫外線である請求項６に記載の液晶表示素子の製造方法。
【請求項８】
前記画素電極がスリットを有するか、又は前記第一の基板及び第二の基板の少なくとも一方が、プレチルトの方向を規定する構造物を有する請求項６又は７に記載の液晶表示素子の製造方法。
【発明の詳細な説明】
【技術分野】
【０００１】
本発明は、液晶ＴＶ等の構成部材として有用な液晶表示素子及びその製造方法に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものとして、ＴＮ（ツイステッド・ネマチック）型、ＳＴＮ（スーパー・ツイステッド・ネマチック）型、ＴＦＴ（薄膜トランジスタ）を用いた垂直配向型（バーチカル・アライメント；ＶＡ）やＩＰＳ（イン・プレーン・スイッチング）型等が挙げられる。これらの液晶表示素子に用いられる液晶組成物は、水分、空気、熱、光などの外的要因に対して安定であること、また、室温を中心としてできるだけ広い温度範囲で液晶相を示し、低粘性であり、かつ駆動電圧が低いことが求められる。さらに、液晶組成物は、個々の液晶表示素子に対して、誘電率異方性（Δε）や屈折率異方性（Δｎ）等を最適な値とするために、数種類から数十種類の化合物から構成されている。【０００３】
ＶＡ型ディスプレイでは、Δεが負の液晶組成物が用いられており、液晶ＴＶ等に広く用いられている。一方、全ての駆動方式において、低電圧駆動、高速応答、広い動作温度範囲が求められている。すなわち、Δεの絶対値が大きく、粘度（η）が小さく、高いネマチック相−等方性液体相転移温度（ＴＮＩ）が要求されている。また、Δｎとセルギャップ（ｄ）との積であるΔｎ×ｄの設定から、液晶組成物のΔｎをセルギャップに合わせて適当な範囲に調節する必要がある。加えて、液晶表示素子をテレビ等へ応用する場合、高速応答性が重視されるため、回転粘度（γ１）の小さい液晶組成物が要求される。【０００４】
一方、ＶＡ型ディスプレイの視野角特性を改善するために、基板上に突起構造物を設けることにより、画素中の液晶分子の配向方向を複数に分割するＭＶＡ（マルチドメイン・バーチカル・アライメント）型の液晶表示素子が広く用いられるに至った。ＭＶＡ型液晶表示素子は、視野角特性の点では優れるものの、基板上の突起構造物の近傍と離れた部位とでは、液晶分子の応答速度が異なり、突起構造物から離れた応答速度の遅い液晶分子の影響から、全体としての応答速度が不十分であるという問題があり、突起構造物に起因する透過率の低下の問題があった。この問題を解決するために、通常のＭＶＡ型液晶表示素子とは異なり、セル中に非透過性の突起構造物を設けることなく、分割した画素内で均一なプレチルト角を付与する方法として、ＰＳＡ液晶表示素子（ｐｏｌｙｍｅｒ  ｓｕｓｔａｉｎｅｄ  ａｌｉｇｎｍｅｎｔ：ポリマー維持配向、ＰＳ液晶表示素子（ｐｏｌｙｍｅｒ  ｓｔａｂｉｌｉｓｅｄ：ポリマー安定化）を含む。）が開発されている。ＰＳＡ液晶表示素子は、少量の重合性化合物を液晶組成物に添加し、その液晶組成物を液晶セルに導入後、電極間に電圧を印加しながら、活性エネルギー線の照射により、液晶組成物中の重合性化合物を重合させることで製造されるものである。そのため、分割画素中において適切なプレチルト角を付与することができ、結果として、透過率向上によるコントラストの向上及び均一なプレチルト角の付与による高速応答性を達成できる（例えば、特許文献１参照）。しかしながら、ＰＳＡ液晶表示素子においては、液晶組成物中に重合性化合物を添加することにより、高い電圧保持率が要求されるアクティブマトリクス液晶表示素子においては、焼き付き等の表示不良が発生する等の問題もあった。【０００５】
一方、液晶表示素子の大画面化に伴って、液晶表示素子の製造方法も大きな変化を遂げている。すなわち、従来の真空注入法は、大型のパネルを製造する場合、製造プロセスに多大な時間を要することから、大型パネルの製造においては、ＯＤＦ（ｏｎｅ−ｄｒｏｐ−ｆｉｌｌ）方式による製造方法が主流となってきている（例えば、特許文献２参照）。
この方式は、真空注入法と比較して、注入時間を短縮できることから、液晶表示素子の製造方法の主流となっている。しかし、液晶組成物を滴下した滴下痕が、液晶表示素子作製後にも、滴下した形状に液晶表示素子に残る現象が新たな問題となってきている。なお、滴下痕とは、黒表示した場合に液晶組成物を滴下した痕が白く浮かび上がる現象と定義する。一般的に滴下痕の発生は、液晶材料の選択に依存することも多く、その原因は明らかではない。【０００６】
滴下痕の抑制方法としては、液晶組成物中に混合した重合性化合物が重合して、液晶組成物層中にポリマー層を形成することにより、配向膜との関係で発生する滴下痕を抑制する方法が開示されている（例えば、特許文献３参照）。しかしながら、この方法においては、ＰＳＡ方式等と同様に、液晶組成物中に添加した重合性化合物に起因する表示の焼き付きの問題があり、滴下痕の抑制についてもその効果は不十分であり、液晶表示素子としての基本的な特性を維持しつつ、焼き付きや滴下痕が発生し難い液晶表示素子の開発が求められていた。
【先行技術文献】
【特許文献】
【０００７】
【特許文献１】特開２００２−３５７８３０号公報
【特許文献２】特開平６−２３５９２５号公報
【特許文献３】特開２００６−５８７５５号公報
【発明の概要】
【発明が解決しようとする課題】
【０００８】
本発明は、上記事情に鑑みてなされたものであり、誘電率異方性、粘度、ネマチック相上限温度、回転粘度（γ１）等の諸特性を悪化させることなく、焼き付きと製造時の滴下痕の発生とが抑制された液晶表示素子及びその製造方法を提供することを課題とする。
【課題を解決するための手段】
【０００９】
本発明者らは、上記課題を解決するため、種々の液晶組成物と、液晶表示素子におけるプレチルト角の付与方法の組み合わせとを検討した結果、液晶組成物中に２種以上の重合性化合物を含有させ、液晶組成物を液晶セルに導入後、電極間に電圧を印加しながら、活性エネルギー線の照射により、液晶組成物中の前記重合性化合物を重合させる方式において、液晶セルを構成する基板上に配向膜を設けず、液晶分子として特定の化合物を組み合わせることにより、前記課題を解決できることを見出し、本願発明を完成するに至った。【００１０】
すなわち、本発明は、共通電極及びカラーフィルタ層を有する第一の基板と、複数の画素を有し、かつ各前記画素毎に画素電極を有する第二の基板との間に、液晶組成物を含有する液晶層が挟持された液晶表示素子であって、前記第一の基板及び第二の基板と前記液晶層との間に、配向膜を有さず、２種以上の重合性化合物から形成された配向制御層を有し、前記画素中にプレチルトの方向が異なる２以上の領域を有し、前記液晶組成物が、下記一般式（Ｉ）【００１１】
【化１】
0005741777.tif 000002
（式中、Ｒ１α及びＲ２αはそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、Ｑ１は１，４−フェニレン基又はトランス−１，４−シクロヘキシレン基を表し、ｌ１は１又は２を表すが、ｌ１が２の場合、２個のＱ１は同一であっても異なっていてもよい。）で表される化合物、及び下記一般式（ＩＩ）【００１２】
【化２】
0005741777.tif 000003
（式中、Ｒ３αは炭素原子数１〜８のアルキル基、炭素原子数２〜８のアルケニル基、炭素原子数１〜８のアルコキシ基又は炭素原子数２〜８のアルケニルオキシ基を表し、Ｒ４αは炭素原子数１〜８のアルキル基、炭素原子数４〜８のアルケニル基、炭素原子数１〜８のアルコキシ基又は炭素原子数３〜８のアルケニルオキシ基を表し、Ｑ２は１，４−フェニレン基又はトランス−１，４−シクロヘキシレン基を表し、ｌ２は０、１又は２を表すが、ｌ２が２の場合、２個のＱ２は同一であっても異なっていてもよく、Ｇ１は単結合、−ＣＨ２ＣＨ２−、−ＣＨ２Ｏ−、−ＯＣＨ２−、−ＣＦ２Ｏ−又は−ＯＣＦ２−を表す。）で表される化合物を含有することを特徴とする液晶表示素子を提供する。【００１３】
また、本発明は、共通電極及びカラーフィルタ層を有する第一の基板と、複数の画素を有し、かつ各前記画素毎に画素電極を有する第二の基板との間に、液晶組成物を含有する液晶層が挟持され、前記画素中にプレチルトの方向が異なる２以上の領域を有する液晶表示素子の製造方法であって、前記第一の基板と前記第二の基板との間に、配向膜を設けず、下記一般式（Ｉ）【００１４】
【化３】
0005741777.tif 000004
（式中、Ｒ１α及びＲ２αはそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、Ｑ１は１，４−フェニレン基又はトランス−１，４−シクロヘキシレン基を表し、ｌ１は１又は２を表すが、ｌ１が２の場合、２個のＱ１は同一であっても異なっていてもよい。）で表される化合物、下記一般式（ＩＩ）【００１５】
【化４】
0005741777.tif 000005
（式中、Ｒ３αは炭素原子数１〜８のアルキル基、炭素原子数２〜８のアルケニル基、炭素原子数１〜８のアルコキシ基又は炭素原子数２〜８のアルケニルオキシ基を表し、Ｒ４αは炭素原子数１〜８のアルキル基、炭素原子数４〜８のアルケニル基、炭素原子数１〜８のアルコキシ基又は炭素原子数３〜８のアルケニルオキシ基を表し、Ｑ２は１，４−フェニレン基又はトランス−１，４−シクロヘキシレン基を表し、ｌ２は０、１又は２を表すが、ｌ２が２の場合、２個のＱ２は同一であっても異なっていてもよく、Ｇ１は単結合、−ＣＨ２ＣＨ２−、−ＣＨ２Ｏ−、−ＯＣＨ２−、−ＣＦ２Ｏ−又は−ＯＣＦ２−を表す。）で表される化合物、及び２種以上の重合性化合物を含有する液晶含有重合用組成物を挟持し、前記画素電極と前記共通電極との間に、前記液晶含有重合用組成物中の液晶分子にプレチルト角を付与するための電圧を印可した状態で活性エネルギー線を照射することにより、前記２種以上の重合性化合物を重合させると共に、前記液晶含有重合用組成物を前記液晶組成物として、前記第一の基板及び第二の基板と前記液晶層との間に、配向制御層を形成することを特徴とする液晶表示素子の製造方法を提供する。
【発明の効果】
【００１６】
本発明によれば、誘電率異方性、粘度、ネマチック相上限温度、回転粘度（γ１）等の諸特性を悪化させることなく、焼き付きと製造時の滴下痕の発生とが抑制された液晶表示素子及びその製造方法が提供される。
【図面の簡単な説明】
【００１７】
【図１】本発明の液晶表示素子の一実施形態を示す概略斜視図である。
【図２】本発明の液晶表示素子に用いられるスリット電極（櫛形電極）の一例を示す概略平面図である。
【図３】本発明の液晶表示素子におけるプレチルト角の定義を示す図である。
【発明を実施するための形態】
【００１８】
以下、本発明の液晶表示素子及びその製造方法の実施の形態について説明する。
なお、本実施の形態は、発明の趣旨をよりよく理解させるために具体的に説明するものであり、特に指定のない限り、本発明を限定するものではない。
【００１９】
＜液晶表示素子＞
本発明の液晶表示素子は、一対の基板の間に、液晶組成物を含有する液晶層が挟持された液晶表示素子であって、液晶層に電圧を印加し、液晶層中の液晶分子をフレデリクス転移させることにより、光学的なスイッチとして働かせる原理に基づくものであり、この点では周知慣用技術を用いることができる。
２枚の基板が液晶分子をフレデリクス転移させるための電極を有する、通常の垂直配向液晶表示素子では、一般的に、これら基板間に垂直に電荷を印加する方式が採用される。この場合、一方の電極は共通電極となり、もう一方の電極は画素電極となる。以下、この方式の最も典型的な実施形態を示す。
【００２０】
図１は、本発明の液晶表示素子の一実施形態を示す概略斜視図である。
本実施形態の液晶表示素子１０は、第一の基板１１と、第二の基板１２と、第一の基板１１と第二の基板１２との間に挟持され、液晶組成物を含有する液晶層１３と、第一の基板１１における液晶層１３と対向する面上に設けられた共通電極１４と、第二の基板１２における液晶層１３と対向する面上に設けられた画素電極１５と、第一の基板１１と共通電極１４との間に設けられたカラーフィルタ１８と、から概略構成されている。
【００２１】
第一の基板１１及び第二の基板１２としては、例えば、ガラス基板又はプラスチック基板が用いられる。
前記プラスチック基板としては、アクリル樹脂、メタクリル樹脂、ポリエチレンテレフタレート、ポリカーボネート、環状オレフィン樹脂等の樹脂からなる基板が用いられる。
【００２２】
共通電極１４及び画素電極１５は、通常、インジウム添加酸化スズ（ＩＴＯ）等の透明性を有する材料から構成される。
画素電極１５は、第二の基板１２にマトリクス状に配設されている。画素電極１５は、ＴＦＴスイッチング素子（図示略）に代表されるアクティブ素子のドレイン電極により制御され、そのＴＦＴスイッチング素子は、アドレス信号線であるゲート線及びデータ線であるソース線をマトリクス状に有している。
【００２３】
画素電極１５は、その画素中に液晶分子のプレチルトの方向が異なる２以上の領域を有する。このように、液晶分子のプレチルトの方向を規定して、画素内の液晶分子の倒れる方向をいくつかの領域に分割する画素分割を行うことで、視野角特性が向上する。
画素分割を行う場合、例えば、各画素内において、ストライプ状やＶ字状等のパターンを有するスリット（電極の形成されない部分）を有する画素電極を設ければよい。
【００２４】
図２は、画素内を４つの領域に分割する場合のスリット電極（櫛形電極）の典型的な形態を示す概略平面図である。このスリット電極は、画素の中央から４方向に櫛歯状にスリットを有することにより、電圧無印加時に基板に対して略垂直配向している各画素内の液晶分子は、電圧の印加に伴って４つの異なった方向に液晶分子のダイレクターを向けて、水平配向に近づいていく。その結果、画素内の液晶分子の配向方向を複数に分割できるので、極めて広い視野角特性を有する。
液晶表示素子１０としては、画素電極１５がスリットを有する（スリット電極である）ものが好ましい。
【００２５】
画素分割を行う方法としては、前記スリット電極を設ける方法の他に、画素内に線状突起等の構造物を設ける方法、画素電極や共通電極以外の電極を設ける方法等が適用され（図示略）、前記構造物を設ける方法が好ましい。前記構造物は、第一の基板１１及び第二の基板１２の少なくとも一方が有していればよく、両方が有していてもよい。
ただし、透過率、製造の容易さの点からは、スリット電極を用いる構成が好ましい。スリット電極は、電圧無印加時には液晶分子に対して駆動力を有しないことから、液晶分子にプレチルト角を付与することはできない。しかし、本発明においては、後述する配向制御層を設けることにより、プレチルト角を付与することができるとともに、画素分割したスリット電極と組み合わせることにより、画素分割による広視野角を達成できる。
【００２６】
本発明において、プレチルト角を有するとは、電圧無印加状態において、基板面（第一の基板１１及び第二の基板１２における液晶層１３と隣接する面）に対して垂直な方向と、液晶分子のダイレクターの方向とが、僅かに異なっている状態をいう。
【００２７】
本発明の液晶表示素子は、垂直配向（ＶＡ）型液晶表示素子なので、電圧無印加時に液晶分子のダイレクターは基板面に対して略垂直配向しているものである。通常、液晶分子を垂直配向させるためには、第一の基板と液晶層との間、第二の基板と液晶層との間に、それぞれポリイミド、ポリアミド、ポリシロキサン等の垂直配向膜が配置されるが、本発明の液晶表示素子は、このような配向膜を有しない。
【００２８】
本発明の液晶表示素子においては、上述のＰＳＡ方式の液晶表示素子と同様に、電極間に電圧を印加し、液晶分子を僅かにチルトさせた状態で、紫外線等の活性エネルギー線を照射して、液晶組成物中の重合性化合物を重合させることにより、適切なプレチルト角を付与するものである。ただし、本発明の液晶表示素子においては、前記重合性化合物として、２種以上のものを用い、これら重合性化合物から配向制御層を形成する。
【００２９】
なお、本発明において、「液晶分子が略垂直配向している」とは、垂直配向している液晶分子のダイレクターが垂直方向からやや倒れてプレチルト角が付与されている状態を意味する。液晶分子が完全に垂直配向している場合、基板面に対して完全に平行な方向と、液晶分子のダイレクターの方向と、のなす角度は９０°であり、液晶分子が完全にホモジニアス配向（基板面に対して水平に配向）している場合、前記角度は０°であり、液晶分子が略垂直配向している場合、前記角度は好ましくは８９〜８５°、より好ましくは８９〜８７°である。
【００３０】
２種以上の前記重合性化合物は、互いに異なる構造を有するものであればよいが、以下に示す第一の重合性化合物及び第二の重合性化合物を含むことが好ましい。
第一の重合性化合物及び第二の重合性化合物は、それぞれ1種を単独で使用してもよいし、二種以上を併用してもよい。
【００３１】
前記第一の重合性化合物としては、例えば、重合性基を１個有するものもの、又は重合性基を２個とこれら重合性基の間にアルキレン基（該アルキレン基中の１個もしくは２個以上のメチレン基（ただし、該メチレン基の個数は該アルキレン基の炭素原子数未満とする）は、酸素原子が相互に直接結合しないものとしてそれぞれ独立に酸素原子、−ＣＯ−、−ＣＯＯ−又は−ＯＣＯ−で置換されていてもよい。）を有するものが好ましい。
また、前記第一の重合性化合物は、（メタ）アクリレートであることが好ましく、重合性基を１個有するものであれば、（メタ）アクリロイル基を１個有する単官能（メタ）アクリレートであることが好ましい。
【００３２】
なお、本明細書において、「（メタ）アクリレート」とは、アクリレート及びメタクリレートの両方を意味するものとし、同様に、「（メタ）アクリロイル基」とは、アクリロイル基（Ｈ２Ｃ＝ＣＨ−ＣＯ−）及びメタクリロイル基（Ｈ２Ｃ＝Ｃ（ＣＨ３）−ＣＯ−）の両方を意味するものとする。
また、特に断りのない限り、「−ＣＯＯ−」は「−Ｃ（＝Ｏ）−Ｏ−」を、「−ＯＣＯ−」は「−Ｏ−Ｃ（＝Ｏ）−」を、それぞれ意味するものとする。
【００３３】
なかでも第一の重合性化合物は、下記一般式（Ｘ１ａ）
【００３４】
【化５】
0005741777.tif 000006
（式中、Ａ１は水素原子又はメチル基を表し、
Ａ２は単結合又は炭素原子数１〜１５のアルキレン基（該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキレン基中の１個又は２個以上の水素原子はそれぞれ独立してフッ素原子、メチル基又はエチル基で置換されていてもよい。）を表し、
Ａ３及びＡ６はそれぞれ独立して水素原子、ハロゲン原子又は炭素原子数１〜１８のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数１〜１７のアルキル基で置換されていてもよい。）を表し、
Ａ４及びＡ７はそれぞれ独立して水素原子、ハロゲン原子又は炭素原子数１〜１０のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数１〜９のアルキル基で置換されていてもよい。）を表し、
ｋは１〜４０を表し、
Ｂ１、Ｂ２及びＢ３は、それぞれ独立して水素原子、炭素原子数１〜１０の直鎖状若しくは分岐鎖状のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数３〜６のトリアルコキシシリル基で置換されていてもよい。）、又は下記一般式（Ｉ−ｂ）
【００３５】
【化６】
0005741777.tif 000007
（式中、Ａ９は水素原子又はメチル基を表し、
Ａ８は単結合又は炭素原子数１〜１５のアルキレン基（該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキレン基中の１個又は２個以上の水素原子は、それぞれ独立してフッ素原子、メチル基又はエチル基で置換されていてもよい。）で表される基を表す。ただし、合計で２k＋１個あるＢ１、Ｂ２及びＢ３のうち、前記一般式（Ｉ−ｂ）で表される基となるものの個数は０又は１個である。）で表される化合物、
下記一般式（Ｘ１ｂ）
【００３６】
【化７】
0005741777.tif 000008
（式中、Ｒ７は水素原子又はメチル基を表し、
６員環Ｔ１、Ｔ２及びＴ３はそれぞれ独立して
【００３７】
【化８】
0005741777.tif 000009
のいずれか（ただしｍは１から４の整数を表す。）を表し、
ｎ４は０又は１を表し、
Ｙ１及びＹ２はそれぞれ独立して単結合、−ＣＨ２ＣＨ２−、−ＣＨ２Ｏ−、−ＯＣＨ２−、−ＣＯＯ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ２＝ＣＨＣＨ２ＣＨ２−又は−ＣＨ２ＣＨ２ＣＨ＝ＣＨ−を表し、
Ｙ３は単結合、−ＣＯＯ−又は−ＯＣＯ−を表し、
Ｒ８は炭素原子数１〜１８の炭化水素基を表す。）で表される化合物、
及び下記一般式（Ｘ１ｃ）
【００３８】
【化９】
0005741777.tif 000010
（式中、Ｒ７０は水素原子又はメチル基を表し、Ｒ７１は縮合環を有する炭化水素基を表す。）で表される化合物
からなる群より選ばれる少なくとも１種であることが好ましい。
【００３９】
なお、本明細書において、「アルキレン基」とは、特に断りのない限り、脂肪族直鎖状又は分岐鎖状炭化水素の末端の炭素原子から水素原子各１個を除いてなる二価の基を意味するものとし、その中の水素原子からハロゲン原子若しくはアルキル基への置換、又はメチレン基から酸素原子、−ＣＯ−、−ＣＯＯ−もしくは−ＯＣＯ−への置換がある場合には、その旨を特に断るものとする。また、「アルキレン鎖長」とは、例えば、直鎖状のアルキレン基の場合、その一般式「−（ＣＨ２）ｎ−（式中、ｎは１以上の整数を表す）」におけるｎを意味するものとする。
【００４０】
一般式（Ｘ１ａ）中、Ａ３及びＡ６における炭素原子数１〜１８のアルキル基は、直鎖状、分岐鎖状及び環状のいずれでもよいが、直鎖状又は分岐鎖状であることが好ましく、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、１−メチルブチル基、ｎ−ヘキシル基、２−メチルペンチル基、３−メチルペンチル基、２，２−ジメチルブチル基、２，３−ジメチルブチル基、ｎ−ヘプチル基、２−メチルヘキシル基、３−メチルヘキシル基、２，２−ジメチルペンチル基、２，３−ジメチルペンチル基、２，４−ジメチルペンチル基、３，３−ジメチルペンチル基、３−エチルペンチル基、２，２，３−トリメチルブチル基、ｎ−オクチル基、イソオクチル基、ノニル基、デシル基、ウンデシル基、ドデシル基、トリデシル基、テトラデシル基、ペンタデシル基、ヘキサデシル基、ヘプタデシル基、オクタデシル基が挙げられる。
【００４１】
一般式（Ｘ１ａ）中、Ａ３及びＡ６における前記ハロゲン原子としては、例えば、フッ素原子、塩素原子及び臭素原子が挙げられ、フッ素原子であることが好ましい。
【００４２】
Ａ３及びＡ６における前記アルキル基の水素原子が置換される、炭素原子数１〜１７のアルキル基としては、炭素原子数が異なる点以外は、Ａ３及びＡ６における前記アルキル基と同じものが挙げられる。
また、Ａ３及びＡ６における前記アルキル基の水素原子が置換される前記ハロゲン原子としては、Ａ３及びＡ６における前記ハロゲン原子と同じものが挙げられる。
【００４３】
一般式（Ｘ１ａ）中、Ａ２における炭素原子数１〜１５のアルキレン基としては、Ａ３及びＡ６における炭素原子数１〜１５の前記アルキル基から１個の水素原子を除いてなる二価の基が挙げられる。
【００４４】
一般式（Ｘ１ａ）中、Ａ４及びＡ７における炭素原子数１〜１０のアルキル基としては、炭素原子数が異なる点以外は、Ａ３及びＡ６における前記アルキル基と同じものが挙げられる。
また、Ａ４及びＡ７における前記アルキル基の水素原子が置換される、炭素原子数１〜９のアルキル基としては、炭素原子数が異なる点以外は、Ａ３及びＡ６における前記アルキル基と同じものが挙げられる。
また、Ａ４及びＡ７における前記アルキル基の水素原子が置換される前記ハロゲン原子としては、Ａ３及びＡ６における前記ハロゲン原子と同じものが挙げられる。
【００４５】
一般式（Ｘ１ａ）中、Ｂ１、Ｂ２及びＢ３における炭素原子数１〜１０の直鎖状若しくは分岐鎖状のアルキル基としては、Ａ３及びＡ６における炭素原子数１〜１０の直鎖状若しくは分岐鎖状のアルキル基と同じものが挙げられる。
また、Ｂ１、Ｂ２及びＢ３における前記アルキル基の水素原子が置換される、炭素原子数３〜６のトリアルコキシシリル基としては、アルコキシ基としてメトキシ基及びエトキシ基のいずれかが合計で３個、同一のケイ素原子に結合したものが挙げられ、同一のケイ素原子に結合している３個の前記アルコキシ基は、すべて同じでもよいし、２個のみが同じであってもよく、具体的には、トリメトキシシリル基、トリエトキシシリル基、エトキシジメトキシシリル基、ジエトキシメトキシシリル基等が挙げられる。
また、Ｂ１、Ｂ２及びＢ３における前記アルキル基の水素原子が置換される前記ハロゲン原子としては、Ａ３及びＡ６における前記ハロゲン原子と同じものが挙げられる。
【００４６】
一般式（Ｘ１ａ）において、Ｂ１、Ｂ２及びＢ３は合計で２k＋１個存在するが、そのうち、一般式（Ｉ−ｂ）で表される基となるものの個数は０又は１個であり、一般式（Ｉ−ｂ）で表される基であるのは、Ｂ１、Ｂ２及びＢ３のいずれであってもよいが、Ｂ１であることが好ましい。
【００４７】
一般式（Ｘ１ａ）で表される化合物のうち、Ｂ１、Ｂ２又はＢ３が前記一般式（Ｉ−ｂ）で表される基であるもので、好ましいものとしては、下記一般式（Ｘ１ａ−１）
【００４８】
【化１０】
0005741777.tif 000011
【００４９】
（式中、Ａ１１及びＡ１９はそれぞれ独立して水素原子又はメチル基を表し、
Ａ１２及びＡ１８は、それぞれ独立して単結合又は炭素原子数１〜１５のアルキレン基（該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキレン基中の１個又は２個以上の水素原子は、それぞれ独立してフッ素原子、メチル基又はエチル基で置換されていてもよい。）を表し、
Ａ１３及びＡ１６は、それぞれ独立して炭素原子数２〜２０の直鎖状のアルキル基（該直鎖状のアルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよい。）を表し、
Ａ１４及びＡ１７は、それぞれ独立して水素原子又は炭素原子数１〜１０のアルキル基（該アルキル基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキル基中の１個又は２個以上の水素原子は、それぞれ独立してハロゲン原子又は炭素原子数１〜９のアルキル基で置換されていてもよい。）を表し、
Ａ１５は炭素原子数９〜１６のアルキレン基（該アルキレン基中の少なくとも１〜５個のメチレン基において、該メチレン基中の１個の水素原子は、それぞれ独立して炭素原子数１〜１０の直鎖状又は分岐鎖状のアルキル基で置換されていてもよく、該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよい。）を表す。）で表される化合物、
下記一般式（Ｘ１ａ−２）
【００５０】
【化１１】
0005741777.tif 000012
（式中、Ａ２１及びＡ２２はそれぞれ独立して水素原子又はメチル基を表し、ａは６〜２２の整数を表す。）で表される化合物、
下記一般式（Ｘ１ａ−３）
【００５１】
【化１２】
0005741777.tif 000013
（式中、Ａ３１及びＡ３２はそれぞれ独立して水素原子又はメチル基を表し、ｂ、ｃ及びｄはそれぞれ独立して１〜１０の整数を表し、ｅは０〜６の整数を表す。）で表される化合物、
及び下記一般式（Ｘ１ａ−４）
【００５２】
【化１３】
0005741777.tif 000014
（式中、Ａ４１及びＡ４２はそれぞれ独立して水素原子又はメチル基を表し、ｍ、ｎ、ｐ及びｑはそれぞれ独立して１〜１０の整数を表す。）で表される化合物からなる群から選ばれる１種以上が挙げられる。
【００５３】
一般式（Ｘ１ａ−１）中、Ａ１３及びＡ１６における炭素原子数２〜２０の直鎖状のアルキル基としては、Ａ３及びＡ６における直鎖状の前記アルキル基と同じものと、さらにノナデシル基及びイコシル基等が挙げられる。
一般式（Ｘ１ａ−１）中、Ａ１４及びＡ１７における炭素原子数１〜１０のアルキル基としては、炭素原子数が異なる点以外は、Ａ３及びＡ６における前記アルキル基と同じものが挙げられる。
一般式（Ｘ１ａ−１）中、Ａ１２及びＡ１８における炭素原子数１〜１５のアルキレン基としては、Ａ２における前記アルキレン基と同じものが挙げられる。
一般式（Ｘ１ａ−１）中、Ａ１５における炭素原子数９〜１６のアルキレン基としては、Ａ３及びＡ６における炭素原子数９〜１６の前記アルキル基から１個の水素原子を除いてなる二価の基が挙げられる。
Ａ１４及びＡ１７における前記アルキル基の水素原子が置換される、炭素原子数１〜９のアルキル基と、Ａ１５における前記アルキレン基の水素原子が置換される、炭素原子数１〜１０の直鎖状又は分岐鎖状のアルキル基としては、炭素原子数が異なる点以外は、Ａ３及びＡ６における前記アルキル基と同じものが挙げられる。
また、Ａ１４及びＡ１７における前記アルキル基の水素原子が置換される前記ハロゲン原子としては、Ａ３及びＡ６における前記ハロゲン原子と同じものが挙げられる。
【００５４】
一般式（Ｘ１ａ−１）で表される化合物は、Ａ１１及びＡ１９がいずれもメチル基であるものよりも、重合速度がより速い点で、Ａ１１及びＡ１９がいずれも水素原子であるものが好ましい。
【００５５】
また、一般式（Ｘ１ａ−１）で表される化合物は、Ａ１２及びＡ１８はそれぞれ独立して単結合又は炭素原子数１〜３のアルキレン基であるものが好ましい。２個の重合性基間の距離は、Ａ１２及びＡ１８とＡ１５とで独立的にそれぞれ炭素数の長さを変えることで調整できる。一般式（Ｘ１ａ−１）で表される化合物の特徴は、重合性基間の距離（架橋点間の距離）が長いことであるが、この距離があまりに長いと重合速度が極端に遅くなって相分離に悪い影響が出てくるため、重合性基間の距離には上限がある。一方、Ａ１３及びＡ１６の２個の側鎖間の距離も主鎖の運動性に影響がある。すなわち、Ａ１３及びＡ１６間の距離が短いと側鎖Ａ１３及びＡ１６が互いに干渉するようになり、運動性の低下をきたす。従って、一般式（Ｘ１ａ−１）で表される化合物において重合性基間の距離はＡ１２、Ａ１８、及びＡ１５の和で決まるが、このうちＡ１２とＡ１８を長くするよりもＡ１５を長くする方が好ましい。
【００５６】
一方、側鎖であるＡ１３、Ａ１４、Ａ１６、Ａ１７においては、これらの側鎖の長さが次のような態様であることが好ましい。
【００５７】
一般式（Ｘ１ａ−１）において、Ａ１３及びＡ１４は主鎖が同じ炭素原子に結合しているが、これらの長さが異なるとき、長い方の側鎖をＡ１３と呼ぶものとする（Ａ１３の長さとＡ１４の長さが等しい場合は、いずれが一方をＡ１３とする）。同様に、Ａ１６の長さとＡ１７の長さが異なるとき、長いほうの側鎖をＡ１６と呼ぶものとする（Ａ１６の長さとＡ１７の長さが等しい場合は、いずれが一方をＡ１６とする）。
【００５８】
このようなＡ１３及びＡ１６は、本発明においては、それぞれ独立して炭素原子数２〜２０の直鎖状のアルキル基（該直鎖状のアルキル基中に存在する１個又は２個以上のメチレン基は、酸素原子が相互に直接結合しないものとして、それぞれ独立に酸素原子、−ＣＯ−、−ＣＯＯ−又は−ＯＣＯ−で置換されていてもよい。）とされているが、好ましくは、それぞれ独立して炭素原子数２〜１８の直鎖状のアルキル基（該直鎖状のアルキル基中に存在する１個又は２個以上のメチレン基は、酸素原子が相互に直接結合しないものとして、それぞれ独立に酸素原子、−ＣＯ−、−ＣＯＯ−又は−ＯＣＯ−で置換されていてもよい。）であり、より好ましくは、それぞれ独立して炭素原子数３〜１５の直鎖状のアルキル基（該直鎖状のアルキル基中に存在する１個又は２個以上のメチレン基は、酸素原子が相互に直接結合しないものとして、それぞれ独立に酸素原子、−ＣＯ−、−ＣＯＯ−又は−ＯＣＯ−で置換されていてもよい。）である。
【００５９】
側鎖は主鎖に比べて運動性が高いので、これが存在することは低温での高分子鎖の運動性向上に寄与するが、前述したように二つの側鎖間で空間的な干渉が起こる状況では逆に運動性が低下する。このような側鎖間での空間的な干渉を防ぐためには側鎖間距離を長くすること、及び、側鎖長を必要な範囲内で短くすることが有効である。
【００６０】
さらにＡ１４及びＡ１７は、本発明においては、それぞれ独立して水素原子又は炭素原子数１〜１０のアルキル基（該アルキル基中に存在する１個又は２個以上のメチレン基は、酸素原子が相互に直接結合しないものとしてそれぞれ独立して酸素原子、−ＣＯ−、−ＣＯＯ−又は−ＯＣＯ−で置換されていてもよく、該アルキル基中に存在する１個又は２個以上の水素原子はそれぞれ独立してハロゲン原子又は炭素原子数１〜９のアルキル基で置換されていてもよい。）とされているが、好ましくは、それぞれ独立して水素原子又は炭素原子数１〜７のアルキル基（該アルキル基中に存在する１個又は２個以上のメチレン基は、酸素原子が相互に直接結合しないものとしてそれぞれ独立して酸素原子、−ＣＯ−、−ＣＯＯ−又は−ＯＣＯ−で置換されていてもよい。）であり、より好ましくは、それぞれ独立して水素原子又は炭素原子数１〜５のアルキル基（該アルキル基中に存在する１個又は２個以上のメチレン基は、酸素原子が相互に直接結合しないものとしてそれぞれ独立して酸素原子、−ＣＯ−、−ＣＯＯ−又は−ＯＣＯ−で置換されていてもよい。）であり、さらに好ましくは、それぞれ独立して水素原子又は炭素原子数１〜３のアルキル基（該アルキル基中に存在する１個又は２個以上のメチレン基は、酸素原子が相互に直接結合しないものとしてそれぞれ独立して酸素原子、−ＣＯ−、−ＣＯＯ−又は−ＯＣＯ−で置換されていてもよい。）である。
【００６１】
Ａ１４及びＡ１７についても、その長さが長すぎることは側鎖間の空間的な干渉を誘起するため好ましくない。一方で、Ａ１４及びＡ１７が短い長さのアルキル鎖である場合、高い運動性を持った側鎖になり得ること、及び隣接する主鎖同士の接近を阻害する働きを有することが考えられ、高分子主鎖間の干渉を防ぐ作用が、主鎖の運動性を高めているものと考えられ、アンカリングエネルギーが低温で増加して行くことを抑制することができ、高分子安定化液晶表示素子の低温域における表示特性を改善する上で有効である。
【００６２】
二つの側鎖間に位置するＡ１５は、側鎖間距離を変える意味からも、架橋点間距離を広げてガラス転移点を下げる意味からも、長い方が好ましい。しかし、Ａ１５が長過ぎる場合には、一般式（Ｘ１ａ−１）で表される化合物の分子量が大きくなり過ぎ、液晶組成物との相溶性が低下してくること、及び重合速度が遅くなり過ぎて相分離に悪影響が出ること等の理由から、自ずとその長さには上限が存在する。
【００６３】
よって、Ａ１５は、炭素原子数９から１６のアルキレン基（該アルキレン基中の少なくとも１〜５個のメチレン基において、該メチレン基中の１個の水素原子はそれぞれ独立して炭素原子数１〜１０の直鎖又は分岐のアルキル基で置換されていてもよく、該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよい。）であることが好ましい。
【００６４】
すなわち、Ａ１５のアルキレン鎖長は、炭素原子数９〜１６であることが好ましい。Ａ１５のアルキレン基中の水素原子が炭素原子数１〜１０のアルキル基で置換されている場合、アルキル基の置換数は１〜５個が好ましく、１〜３個がより好ましく、２又は３個がさらに好ましい。そして、置換するアルキル基の炭素原子数は１〜５個が好ましく、１〜３個がより好ましい。
【００６５】
一般式（Ｘ１ａ−１）で表される化合物は、「Ｔｅｔｒａｈｅｄｒｏｎ  Ｌｅｔｔｅｒｓ，Ｖｏｌ．３０，ｐｐ４９８５」、「Ｔｅｔｒａｈｅｄｒｏｎ  Ｌｅｔｔｅｒｓ，Ｖｏｌ．２３，Ｎｏ６，ｐｐ６８１−６８４」及び「Ｊｏｕｒｎａｌ  ｏｆ  Ｐｏｌｙｍｅｒ  Ｓｃｉｅｎｃｅ：ＰａｒｔＡ：Ｐｏｌｙｍｅｒ  Ｃｈｅｍｉｓｔｒｙ，Ｖｏｌ．３４，ｐｐ２１７−２２５」等に記載の公知の方法で製造できる。
【００６６】
例えば、一般式（Ｘ１ａ−１）において、Ａ１４及びＡ１７が水素である化合物は、エポキシ基を複数個有する化合物と、エポキシ基と反応し得る活性水素を有するアクリル酸やメタクリル酸等の重合性化合物とを反応させ、水酸基を有する重合性化合物を合成し、次に、飽和脂肪酸と反応させることにより得られる。
さらに、複数個のエポキシ基を有する化合物と飽和脂肪酸とを反応させ、水酸基を有する化合物を合成し、次に水酸基と反応し得る基を有するアクリル酸塩化物等の重合性化合物を反応させることにより得られる。
【００６７】
またラジカル重合性化合物が、例えば、一般式（Ｘ１ａ−１）のＡ１４及びＡ１７がアルキル基であり、Ａ１２及びＡ１８が炭素原子数１であるメチレン基である場合には、オキセタン基を複数個有する化合物と、オキセタン基と反応し得る脂肪酸塩化物や脂肪酸とを反応させ、さらに、アクリル酸等の活性水素を有する重合性化合物を反応させる方法や、オキセタン基を１個有する化合物と、オキセタン基と反応し得る多価の脂肪酸塩化物や脂肪酸とを反応させ、さらに、アクリル酸等の活性水素を有する重合性化合物を反応させる方法等により得られる。
また、一般式（Ｘ１ａ−１）のＡ１２及びＡ１８が、炭素原子数３のアルキレン基（プロピレン基、−ＣＨ２ＣＨ２ＣＨ２−）である場合には、オキセタン基の代わりにフラン基を複数個有する化合物を用いることにより得られる。さらに、一般式（Ｘ１ａ−１）のＡ１２及びＡ１８が、炭素原子数４のアルキレン基（ブチレン基、−ＣＨ２ＣＨ２ＣＨ２ＣＨ２−）である場合には、オキセタン基の代わりにピラン基を複数個有する化合物を用いることにより得られる。
このようにして得られた一般式（Ｘ１ａ−１）の化合物のうち、特に下記一般式（Ｘ１ａ−１−１）
【００６８】
【化１４】
0005741777.tif 000015
（式中、Ａ１１及びＡ１９はそれぞれ独立して水素原子又はメチル基を表し、
Ａ１２’及びＡ１８’はそれぞれメチレン基を表し、
Ａ１３及びＡ１６はそれぞれ独立して炭素原子数２から２０の直鎖アルキル基（該直鎖アルキル基中に存在する１個又は２個以上のメチレン基は、酸素原子が相互に直接結合しないものとして、それぞれ独立して酸素原子、−ＣＯ−、−ＣＯＯ−又は−ＯＣＯ−で置換されていてもよい。）を表し、
Ａ１４’及びＡ１７’はそれぞれ独立して炭素原子数１から１０のアルキル基を表し、
Ａ１５は炭素原子数９から１６のアルキレン基（該アルキレン基中の少なくとも１〜５個のメチレン基において、該メチレン基中の１個の水素原子はそれぞれ独立して炭素原子数１から１０の直鎖又は分岐のアルキル基で置換されていてもよく、該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよい。）を表す。）で表される化合物が好ましい。
【００６９】
Ａ１４’及びＡ１７’における前記アルキル基としては、Ａ１４及びＡ１７における前記アルキル基と同じものが挙げられる。
【００７０】
一般式（Ｘ１ａ−１−１）で表される化合物は、Ａ１５中の−ＣＯＯ−及び−ＯＣＯ−の総数が２個以下で、かつ、Ａ１３及びＡ１６中の−ＣＯＯ−及び−ＯＣＯ−の数がそれぞれ１個以下であるものが特に好ましく、具体的には、下記式（Ｘ１ａ−１０１）〜（Ｘ１ａ−１０９）で表される化合物が挙げられる。
【００７１】
【化１５】
0005741777.tif 000016
【００７２】
【化１６】
0005741777.tif 000017
【００７３】
一般式（Ｘ１ｂ）中、Ｒ８における炭素原子数１〜１８の前記炭化水素基は、脂肪族炭化水素基及び芳香族炭化水素基のいずれでもよく、前記脂肪族炭化水素基は、直鎖状、分岐鎖状及び環状のいずれでもよく、飽和脂肪族炭化水素基及び不飽和脂肪族炭化水素基のいずれでもよい。また、環状の炭化水素基は、単環状及び多環状のいずれでもよい。
なかでも、Ｒ８における炭素原子数１〜１８の前記炭化水素基は、脂肪族炭化水素基であることが好ましく、飽和脂肪族炭化水素基であることがより好ましく、Ａ３及びＡ６における炭素原子数１〜１８の前記アルキル基と同じものが挙げられ、直鎖状又は分岐鎖状の飽和脂肪族炭化水素基であることが特に好ましい。
【００７４】
一般式（Ｘ１ｂ）で表される化合物で好ましいものとしては、６員環Ｔ１、Ｔ２及びＴ３が、すべて炭化水素環であるものが挙げられる。
【００７５】
一般式（Ｘ１ｃ）で表される化合物において、Ｒ７１の炭化水素基は、縮合環を有するものであればよく、縮合環のみからなるものでもよいし、縮合環とそれ以外の炭化水素基を有するものでもよい。
前記縮合環は、脂肪族環及び芳香族環のいずれでもよい。そして、前記脂肪族環は、飽和脂肪族環及び不飽和脂肪族環のいずれでもよく、飽和脂肪族環及び不飽和脂肪族環をともに有するものであってもよい。また、縮合環を構成する環の数は２個以上であればよいが、２〜７個であることが好ましい。
縮合環以外の炭化水素基は、直鎖状、分岐鎖状及び環状のいずれでもよく、鎖状（直鎖状及び／又は分岐鎖状）構造及び環状構造をともに有するものであってもよい。そして、鎖状構造及び環状構造の炭化水素基は、飽和炭化水素基及び不飽和炭化水素基のいずれでもよく、環状構造の炭化水素基は、脂肪族環炭化水素基及び芳香族炭化水素基のいずれでもよい。
Ｒ７１で好ましいものとしては、ステロイドから１個の水素原子を除いてなる一価の基が挙げられ、コレステロールから水酸基を除いてなる一価の基が好ましい。
【００７６】
前記第二の重合性化合物としては、例えば、第一の重合性化合物に該当しない、重合性基を２個有するものが好ましい。
また、前記第二の重合性化合物は、（メタ）アクリレートであることが好ましく、（メタ）アクリロイル基を２個有する二官能（メタ）アクリレートであることが好ましい。
【００７７】
なかでも第二の重合性化合物は、下記一般式（Ｘ２ａ）
【００７８】
【化１７】
0005741777.tif 000018
（式中、Ｒ３及びＲ４はそれぞれ独立して水素原子又はメチル基を表し、
Ｃ４及びＣ５はそれぞれ独立して１，４−フェニレン基、１，４−シクロへキシレン基、ピリジン−２，５−ジイル基、ピリミジン−２，５−ジイル基、ピリダジン−３，６−ジイル基、１，３−ジオキサン−２，５−ジイル基、シクロヘキセン−１，４−ジイル基、デカヒドロナフタレン−２，６−ジイル基、１，２，３，４−テトラヒドロナフタレン−２，６−ジイル基、フェナントレン−２，７−ジイル基、アントラセン−２，６−ジイル基、２，６−ナフチレン基又はインダン−２，５−ジイル基（これらの基のうち、１，４−フェニレン基、１，２，３，４−テトラヒドロナフタレン−２，６−ジイル基、２，６−ナフチレン基及びインダン−２，５−ジイル基は、１個又は２個以上の水素原子がそれぞれ独立してフッ素原子、塩素原子、メチル基、トリフルオロメチル基若しくはトリフルオロメトキシ基で置換されていてもよい。）を表し、
Ｚ３及びＺ５はそれぞれ独立して単結合又は炭素原子数１〜１５のアルキレン基（該アルキレン基中の１個又は２個以上のメチレン基は、酸素原子が相互に直接結合しないものとして、それぞれ独立して酸素原子、−ＣＯ−、−ＣＯＯ−又は−ＯＣＯ−で置換されていてもよく、該アルキレン基中の１個又は２個以上の水素原子は、それぞれ独立してフッ素原子、メチル基又はエチル基で置換されていてもよい。）を表し、
Ｚ４は、単結合、−ＣＨ２ＣＨ２−、−ＣＨ２Ｏ−、−ＯＣＨ２−、−ＣＨ２ＣＨ２Ｏ−、−ＯＣＨ２ＣＨ２−、−ＣＨ２ＣＨ２ＣＨ２Ｏ−、−ＯＣＨ２ＣＨ２ＣＨ２−、−ＣＨ２ＣＨ２ＯＣＯ−、−ＣＯＯＣＨ２ＣＨ２−、−ＣＨ２ＣＨ２ＣＯＯ−、−ＯＣＯＣＨ２ＣＨ２−、−ＣＨ＝ＣＨ−、−Ｃ≡Ｃ−、−ＣＦ２Ｏ−、−ＯＣＦ２−、−ＣＨ＝ＣＨＣＯＯ−、−ＯＣＯＣＨ＝ＣＨ−、−ＣＯＯ−又は−ＯＣＯ−を表し、
ｎ２は、０、１又は２を表すが、ｎ２が２の場合、複数個あるＣ４及びＺ４は同一であっても異なっていてもよい。）で表される化合物からなる群より選ばれる少なくとも１種であることが好ましい。
【００７９】
一般式（Ｘ２ａ）中、Ｚ３及びＺ５における炭素原子数１〜１５のアルキレン基としては、Ａ３及びＡ６における炭素原子数１〜１５の前記アルキル基から１個の水素原子を除いてなる二価の基が挙げられる。
【００８０】
第二の重合性化合物で好ましいものとしては、下記式（Ｘ２ａ−１０１）〜（Ｘ２ａ−１４０）で表される化合物が挙げられる。
【００８１】
【化１８】
0005741777.tif 000019
【００８２】
【化１９】
0005741777.tif 000020
【００８３】
【化２０】
0005741777.tif 000021
【００８４】
配向制御層の形成に用いる前記重合性化合物は、２種以上であればよいが、液晶表示素子としての諸特性及び液晶表示素子の焼き付き特性を悪化させることなく、液晶表示素子製造時の滴下痕が発生し難いという効果により優れる点から、２〜４種であることが好ましく、２〜３種であることがより好ましく、２種であることが特に好ましい。
【００８５】
配向制御層の形成に用いる前記重合性化合物のそれぞれの比率は、前記重合性化合物を何種用いるかによって、適宜調節すればよいが、前記重合性化合物の総使用量に占める比率が１０〜９０質量％であることが好ましく、１４〜８６質量％であることがより好ましい。
特に、配向制御層の形成に第一の重合性化合物及び第二の重合性化合物をそれぞれ１種ずつのみ用いる場合には、第二の重合性化合物の使用量に対する第一の重合性化合物の使用量は、１〜８質量倍であることが好ましく、１．５〜６質量倍であることがより好ましい。
【００８６】
前記液晶組成物は、下記一般式（Ｉ）
【００８７】
【化２１】
0005741777.tif 000022
（式中、Ｒ１α及びＲ２αはそれぞれ独立して、炭素原子数１〜８のアルキル基、炭素原子数２〜８のアルケニル基、炭素原子数１〜８のアルコキシ基又は炭素原子数２〜８のアルケニルオキシ基を表し、Ｑ１は１，４−フェニレン基又はトランス−１，４−シクロヘキシレン基を表し、ｌ１は１又は２を表すが、ｌ１が２の場合、２個のＱ１は同一であっても異なっていてもよい。）で表される化合物、
及び下記一般式（ＩＩ）
【００８８】
【化２２】
0005741777.tif 000023
（式中、Ｒ３αは炭素原子数１〜８のアルキル基、炭素原子数２〜８のアルケニル基、炭素原子数１〜８のアルコキシ基又は炭素原子数２〜８のアルケニルオキシ基を表し、Ｒ４αは炭素原子数１〜８のアルキル基、炭素原子数４〜８のアルケニル基、炭素原子数１〜８のアルコキシ基又は炭素原子数３〜８のアルケニルオキシ基を表し、Ｑ２は１，４−フェニレン基又はトランス−１，４−シクロヘキシレン基を表し、ｌ２は０、１又は２を表すが、ｌ２が２の場合、２個のＱ２は同一であっても異なっていてもよく、Ｇ１は単結合、−ＣＨ２ＣＨ２−、−ＣＨ２Ｏ−、−ＯＣＨ２−、−ＣＦ２Ｏ−又は−ＯＣＦ２−を表す。）で表される化合物を含有する。
【００８９】
一般式（Ｉ）中、Ｒ１α及びＲ２αにおける炭素原子数１〜８のアルキル基は、直鎖状、分岐鎖状及び環状のいずれでもよいが、直鎖状又は分岐鎖状であることが好ましく、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、１−メチルブチル基、ｎ−ヘキシル基、２−メチルペンチル基、３−メチルペンチル基、２，２−ジメチルブチル基、２，３−ジメチルブチル基、ｎ−ヘプチル基、２−メチルヘキシル基、３−メチルヘキシル基、２，２−ジメチルペンチル基、２，３−ジメチルペンチル基、２，４−ジメチルペンチル基、３，３−ジメチルペンチル基、３−エチルペンチル基、２，２，３−トリメチルブチル基、ｎ−オクチル基、イソオクチル基が挙げられる。
Ｒ１α及びＲ２αにおける前記アルキル基は、炭素原子数１〜６であることが好ましい。
【００９０】
一般式（Ｉ）中、Ｒ１α及びＲ２αにおける炭素原子数２〜８のアルケニル基としては、エテニル基（ビニル基）、２−プロペニル基（アリル基）等、Ｒ１α及びＲ２αにおける炭素原子数２〜８の前記アルキル基において、炭素原子間の１個の単結合（Ｃ−Ｃ）が二重結合（Ｃ＝Ｃ）に置換されてなる一価の基が挙げられる。
Ｒ１α及びＲ２αにおける前記アルケニル基は、炭素原子数２〜６であることが好ましく、以下の構造のものがより好ましい。
【００９１】
【化２３】
0005741777.tif 000024
（式中、アルケニル基は、その右端の炭素原子が環構造へ結合するものとする。）
【００９２】
一般式（Ｉ）中、Ｒ１α及びＲ２αにおける炭素原子数１〜８のアルコキシ基としては、メトキシ基、エトキシ基等、Ｒ１α及びＲ２αにおける炭素原子数１〜８の前記アルキル基が酸素原子に結合してなる一価の基が挙げられる。
Ｒ１α及びＲ２αにおける前記アルコキシ基は、炭素原子数１〜６であることが好ましく、炭素原子数１〜５であることがより好ましく、炭素原子数１〜３であることが特に好ましい。
【００９３】
一般式（Ｉ）中、Ｒ１α及びＲ２αにおける炭素原子数２〜８のアルケニルオキシ基としては、エテニルオキシ基、２−プロペニルオキシ基等、Ｒ１α及びＲ２αにおける炭素原子数２〜８の前記アルケニル基が酸素原子に結合してなる一価の基が挙げられる。
Ｒ１α及びＲ２αにおける前記アルケニルオキシ基は、炭素原子数２〜６であることが好ましい。
【００９４】
一般式（Ｉ）で表される化合物で好ましいものとしては、Ｒ１α及びＲ２αの組み合わせが、前記アルキル基同士であるもの、前記アルキル基及びアルコキシ基であるもの、前記アルキル基及びアルケニル基であるものが挙げられる。
また、一般式（Ｉ）で表される化合物で好ましいものとしては、例えば、下記一般式（Ｉ−１）〜（Ｉ−４）で表されるものが挙げられる。
【００９５】
【化２４】
0005741777.tif 000025
（式中、Ｒ１α及びＲ２αは、前記と同じである。）
【００９６】
前記液晶組成物の一般式（Ｉ）で表される化合物の含有量は、３０〜６５質量％であることが好ましく、３５〜５５質量％であることがより好ましい。
【００９７】
一般式（ＩＩ）中、Ｒ３αは、Ｒ１α及びＲ２αと同じものである。
一般式（ＩＩ）中、Ｒ４αにおける炭素原子数１〜８のアルキル基及びアルコキシ基としては、Ｒ１α及びＲ２αにおける炭素原子数１〜８の前記アルキル基及びアルコキシ基と同じものが挙げられる。
一般式（ＩＩ）中、Ｒ４αにおける炭素原子数４〜８のアルケニル基、及び炭素原子数３〜８のアルケニルオキシ基としては、炭素原子数が異なる点以外は、Ｒ１α及びＲ２αにおける前記アルケニル基及びアルケニルオキシ基と同じものが挙げられる。
【００９８】
Ｒ３α及びＲ４αにおける前記アルキル基は、それぞれ独立して炭素原子数１〜６であることが好ましく、炭素原子数１〜５であることがより好ましい。
Ｒ３α及びＲ４αにおける前記アルコキシ基は、それぞれ独立して炭素原子数１〜６であることが好ましく、炭素原子数１〜５であることがより好ましい。
【００９９】
一般式（ＩＩ）で表される化合物で好ましいものとしては、Ｒ３αが前記アルキル基であるもの、Ｒ４αが前記アルコキシ基であるもの、ｌ２が０又は１であるもの、Ｇ１が単結合であるものが挙げられる。
また、一般式（ＩＩ）で表される化合物で好ましいものとしては、例えば、下記一般式（ＩＩ−１）〜（ＩＩ−３）で表されるものが挙げられる。
【０１００】
【化２５】
0005741777.tif 000026
（式中、Ｒ３α及びＲ４αは、前記と同じである。）
【０１０１】
前記液晶組成物の一般式（ＩＩ）で表される化合物の含有量は、３０〜６５質量％であることが好ましく、３５〜５５質量％であることがより好ましい。
【０１０２】
前記液晶組成物において、［一般式（ＩＩ）で表される化合物の含有量］／［一般式（Ｉ）で表される化合物の含有量］（質量比）は、８／２〜２／８であることが好ましく、７／３〜３／７であることがより好ましく、６／４〜４／６であることが特に好ましい。
【０１０３】
前記液晶組成物は、前記一般式（Ｉ）及び（ＩＩ）で表される化合物以外に、これらに該当しない下記一般式（ＩＩＩ）
【０１０４】
【化２６】
0005741777.tif 000027
（式中、Ｒ５α及びＲ６αはそれぞれ独立して、炭素原子数１〜８のアルキル基、炭素原子数２〜８のアルケニル基、炭素原子数１〜８のアルコキシ基又は炭素原子数２〜８のアルケニルオキシ基（該アルキル基、アルケニル基、アルコキシ基又はアルケニルオキシ基中の１個又は２個以上のメチレン基は、酸素原子が相互に直接結合しないものとして、それぞれ独立して酸素原子又は−ＣＯ−で置換されていてもよく、該アルキレン基中の１個又は２個以上の水素原子はフッ素原子で置換されていてもよい。）を表し、Ｑ３は１，４−フェニレン基又はテトラヒドロピラン−２，５−ジイル基を表し、ｌ３は０又は１を表し、Ｇ２は単結合、−ＣＨ２Ｏ−、−ＯＣＨ２−、−ＣＦ２Ｏ−又は−ＯＣＦ２−を表し、Ｌ１〜Ｌ６は、それぞれ独立して水素原子又はフッ素原子を表すが、Ｌ１〜Ｌ６の少なくとも２個はフッ素原子を表し、ｌ３が０を表しかつＧ２が単結合を表す場合、Ｌ５及びＬ６が共にフッ素原子を表すことはない。）で表される化合物を含有してもよい。
【０１０５】
一般式（ＩＩＩ）中、Ｒ５α及びＲ６αにおける炭素原子数１〜８のアルキル基、炭素原子数２〜８のアルケニル基、炭素原子数１〜８のアルコキシ基及び炭素原子数２〜８のアルケニルオキシ基は、Ｒ１α及びＲ２αにおけるものと同じである。
【０１０６】
一般式（ＩＩＩ）で表される化合物で好ましいものとしては、例えば、下記一般式（ＩＩＩ−１）
【０１０７】
【化２７】
0005741777.tif 000028
（式中、Ｒ５α及びＲ６αは、前記と同じである。）で表される化合物が挙げられる。
【０１０８】
また、前記液晶組成物は、前記一般式（Ｉ）及び（ＩＩ）で表される化合物以外に、これらに該当しない下記一般式（ＩＶ）
【０１０９】
【化２８】
0005741777.tif 000029
（式中、Ｒ７α及びＲ８αはそれぞれ独立して、炭素原子数１〜１０のアルキル基、炭素原子数２〜１０のアルケニル基又は炭素原子数１〜１０のアルコキシ基を表す。）で表される化合物を含有してもよい。
【０１１０】
一般式（ＩＶ）中、Ｒ７α及びＲ８αにおける炭素原子数１〜１０のアルキル基は、直鎖状、分岐鎖状及び環状のいずれでもよいが、直鎖状又は分岐鎖状であることが好ましく、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、１−メチルブチル基、ｎ−ヘキシル基、２−メチルペンチル基、３−メチルペンチル基、２，２−ジメチルブチル基、２，３−ジメチルブチル基、ｎ−ヘプチル基、２−メチルヘキシル基、３−メチルヘキシル基、２，２−ジメチルペンチル基、２，３−ジメチルペンチル基、２，４−ジメチルペンチル基、３，３−ジメチルペンチル基、３−エチルペンチル基、２，２，３−トリメチルブチル基、ｎ−オクチル基、イソオクチル基、ノニル基、デシル基が挙げられる。
Ｒ１α及びＲ２αにおける前記アルキル基は、炭素原子数１〜６であることが好ましい。
【０１１１】
一般式（ＩＶ）中、Ｒ７α及びＲ８αにおける炭素原子数２〜１０のアルケニル基としては、Ｒ７α及びＲ８αにおける炭素原子数２〜１０の前記アルキル基において、炭素原子間の１個の単結合（Ｃ−Ｃ）が二重結合（Ｃ＝Ｃ）に置換されてなる一価の基が挙げられる。
Ｒ７α及びＲ８αにおける前記アルケニル基は、炭素原子数２〜６であることが好ましく、このようなものとして、Ｒ１α及びＲ２αの場合と同じものが挙げられる。
【０１１２】
一般式（ＩＶ）中、Ｒ７α及びＲ８αにおける炭素原子数１〜１０のアルコキシ基としては、メトキシ基、エトキシ基等、Ｒ７α及びＲ８αにおける炭素原子数１〜１０の前記アルキル基が酸素原子に結合してなる一価の基が挙げられる。
【０１１３】
また、前記液晶組成物は、前記一般式（Ｉ）及び（ＩＩ）で表される化合物以外に、これらに該当しない下記一般式（Ｖ）
【０１１４】
【化２９】
0005741777.tif 000030
（式中、Ｒ９α及びＲ１０αはそれぞれ独立して、炭素原子数１〜１８のアルキル基、炭素原子数２〜１８のアルケニル基、炭素原子数１〜１８のアルコキシ基又は炭素原子数２〜１８のアルケニルオキシ基を表し、Ｑ４は１，４−フェニレン基又はトランス−１，４−シクロヘキシレン基を表し、ｌ４は０又は１を表す。）で表される化合物を含有してもよい。
【０１１５】
一般式（Ｖ）中、Ｒ９α及びＲ１０αにおける炭素原子数１〜１８のアルキル基は、直鎖状、分岐鎖状及び環状のいずれでもよいが、直鎖状又は分岐鎖状であることが好ましく、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、１−メチルブチル基、ｎ−ヘキシル基、２−メチルペンチル基、３−メチルペンチル基、２，２−ジメチルブチル基、２，３−ジメチルブチル基、ｎ−ヘプチル基、２−メチルヘキシル基、３−メチルヘキシル基、２，２−ジメチルペンチル基、２，３−ジメチルペンチル基、２，４−ジメチルペンチル基、３，３−ジメチルペンチル基、３−エチルペンチル基、２，２，３−トリメチルブチル基、ｎ−オクチル基、イソオクチル基、ノニル基、デシル基、ウンデシル基、ドデシル基、トリデシル基、テトラデシル基、ペンタデシル基、ヘキサデシル基、ヘプタデシル基、オクタデシル基が挙げられる。
Ｒ９α及びＲ１０αにおける前記アルキル基は、炭素原子数１〜１０であることが好ましく、炭素原子数１〜６であることがより好ましい。
【０１１６】
一般式（Ｖ）中、Ｒ９α及びＲ１０αにおける炭素原子数２〜１８のアルケニル基としては、Ｒ９α及びＲ１０αにおける炭素原子数２〜１８の前記アルキル基において、炭素原子間の１個の単結合（Ｃ−Ｃ）が二重結合（Ｃ＝Ｃ）に置換されてなる一価の基が挙げられる。
Ｒ９α及びＲ１０αにおける前記アルケニル基は、炭素原子数２〜６であることが好ましく、このようなものとして、Ｒ１α及びＲ２αの場合と同じものが挙げられる。
【０１１７】
一般式（Ｖ）中、Ｒ９α及びＲ１０αにおける炭素原子数１〜１８のアルコキシ基としては、メトキシ基、エトキシ基等、Ｒ９α及びＲ１０αにおける炭素原子数１〜１８の前記アルキル基が酸素原子に結合してなる一価の基が挙げられる。
Ｒ９α及びＲ１０αにおける前記アルコキシ基は、炭素原子数１〜１０であることが好ましく、炭素原子数１〜６であることがより好ましい。
【０１１８】
一般式（Ｖ）中、Ｒ９α及びＲ１０αにおける炭素原子数２〜１８のアルケニルオキシ基としては、エテニルオキシ基、２−プロペニルオキシ基等、Ｒ９α及びＲ１０αにおける炭素原子数２〜１８の前記アルケニル基が酸素原子に結合してなる一価の基が挙げられる。
【０１１９】
一般式（Ｖ）で表される化合物で好ましいものとしては、例えば、下記一般式（Ｖ−１）
【０１２０】
【化３０】
0005741777.tif 000031
（式中、Ｒ９α及びＲ１０αは、前記と同じである。）で表される化合物が挙げられる。
【０１２１】
前記一般式（ＩＩＩ）、（ＩＶ）及び（Ｖ）で表される化合物など、前記一般式（Ｉ）及び（ＩＩ）で表される化合物以外の成分の前記液晶組成物における含有量は、２５質量％以下であることが好ましく、２０質量％以下であることがより好ましい。
【０１２２】
液晶表示素子１０は、さらに、第一の基板１１と液晶層１３との間、及び第二の基板１２と液晶層１３との間、の少なくとも一方に、パッシベーション膜を有していてもよい（図示略）。このように、パッシベーション膜を有することで、近傍の第一の基板１１又は第二の基板１２の表面が保護される。
【０１２３】
液晶表示素子１０は、さらに、第一の基板１１と液晶層１３との間、及び第二の基板１２と液晶層１３との間、の少なくとも一方に、平坦化膜を有していてもよい（図示略）。このように、平坦化膜を有することで、液晶表示素子としての諸特性がより向上する。なお、前記パッシベーション膜の表面の平坦性が高い場合には、かかるパッシベーション膜を平坦化膜としても取り扱ってよい。
【０１２４】
前記パッシベーション膜及び平坦化膜としては、いずれも公知のものが適宜使用できる。
【０１２５】
本発明の液晶表示素子は、液晶分子として一般式（Ｉ）及び（ＩＩ）で表される特定の化合物を併用した液晶組成物と、２種以上の重合性化合物から形成された配向制御層とを組み合わせて用いることにより、従来の液晶表示素子とは異なり、第一の基板と液晶層との間、及び第二の基板と液晶層との間に、それぞれ配向膜を有していなくても、電圧無印加時に液晶分子は基板面に対して略垂直配向する。そして、誘電率異方性、粘度、ネマチック相上限温度、回転粘度（γ１）等の諸特性を悪化させることなく、焼き付きと製造時の滴下痕の発生とが抑制される。
【０１２６】
＜液晶表示素子の製造方法＞
図１に示す液晶表示素子１０は、例えば、以下の方法で製造できる。
まず、第一の基板１１と第二の基板１２とを重ね合わせ、これらの間に、後述する工程で液晶層１３及び配向制御層を形成するための液晶含有重合用組成物を挟持する。前記液晶含有重合用組成物は、
前記一般式（Ｉ）で表される化合物、前記一般式（ＩＩ）で表される化合物、及び２種以上の前記重合性化合物を必須成分として含有するものである。
【０１２７】
より具体的には、第一の基板１１及び第二の基板１２のいずれか一方における、これらの対向面に対して、セルギャップを確保するためのスペーサ突起物、例えば、プラスチックビーズ等を散布すると共に、例えば、エポキシ接着剤等を用いてスクリーン印刷法により、シール部を印刷（形成）する。なお、第一の基板１１の第二の基板１２に対向する面とは、共通電極１４及びカラーフィルタ１８を有する面であり、第二の基板１２の第一の基板１１に対向する面とは、画素電極１５を有する面である。
【０１２８】
次いで、第一の基板１１と第二の基板１２とを対向させ、これらを、前記スペーサ突起物及びシール部を介して貼り合わせた後、形成されたスペースに前記液晶含有重合用組成物を注入する。そして、加熱等により、前記シール部を硬化させることにより、第一の基板１１と第二の基板１２との間に液晶含有重合用組成物を挟持する。
【０１２９】
次いで、共通電極１４と画素電極１５との間に、電圧印加手段を用いて、電圧を印加する。このときの電圧は、例えば、５〜３０Ｖとする。これにより、第一の基板１１の液晶含有重合用組成物との隣接面（液晶含有重合用組成物と対向する面）、及び第二の基板１２の液晶含有重合用組成物との隣接面（液晶含有重合用組成物と対向する面）に対して、所定の角度をなす方向の電場が生じ、液晶含有重合用組成物中の液晶分子（一般式（Ｉ）で表される化合物、一般式（ＩＩ）で表される化合物）１９が、第一の基板１１と第二の基板１２の法線方向から所定方向に傾いて配向し、図３に示すように、液晶分子１９にプレチルト角θが付与される。プレチルト角θの大きさは、電圧の大きさを適宜調節することにより制御できる。
【０１３０】
次いで、電圧を印加した状態のまま、紫外線等の活性エネルギー線を、例えば、第一の基板１１の外側から液晶含有重合用組成物に照射することにより、前記２種以上の重合性化合物を重合させる。なお、活性エネルギー線は、第二の基板１２の外側から照射してもよいし、第一の基板１１の外側及び第二の基板１２の外側の双方から照射してもよい。
活性エネルギー線の照射により、液晶含有重合用組成物中の２種以上の前記重合性化合物が反応して、液晶含有重合用組成物は所望の組成を有する液晶組成物となって液晶層１３を構成し、同時に第一の基板１１と液晶層１３との間、及び第二の基板１２と液晶層１３との間に、配向制御層が形成される。
【０１３１】
形成された配向制御層は、非駆動状態において、液晶層１３中の、第一の基板１１の近傍及び第二の基板１２の近傍に位置する液晶分子１９にプレチルト角θを付与する。
【０１３２】
活性エネルギー線の照射強度は、一定であってもよいし、一定でなくてもよく、照射強度を変化させる場合には、各々の照射強度での照射時間を任意に設定できるが、２段階以上の照射工程を採用する場合には、２段階目以降の照射工程の照射強度は、１段階目の照射工程の照射強度よりも弱いことが好ましく、２段階目以降の照射工程の総照射時間は１段階目の照射時間よりも長くかつ照射総エネルギー量が大きいことが好ましい。また、照射強度を不連続に変化させる場合には、全照射工程時間の前半部分の平均照射光強度が後半部分の平均照射強度よりも強いことが好ましく、照射開始直後の強度が最も強いことがより好ましく、照射時間の経過と共にある一定値まで常に照射強度が減少し続けることがさらに好ましい。この場合の活性エネルギー線の照射強度は、２〜１００ｍＷ／ｃｍ２であることが好ましいが、多段階照射の場合の１段階目、または不連続に照射強度変化させる場合の全照射工程中の最高照射強度は、１０〜１００ｍＷ／ｃｍ２であること、かつ多段階照射の場合の２段階目以降、又は不連続に照射強度を変化させる場合の最低照射強度は、２〜５０ｍＷ／ｃｍ２であることがより好ましい。また、照射総エネルギー量は、１０〜３００Ｊであることが好ましく、５０〜２５０Ｊであることがより好ましく、１００〜２５０Ｊであることがさらに好ましい。
印加電圧は交流であってもよいし、直流であってもよい。
【０１３３】
照射する前記活性エネルギー線は、複数のスペクトルを有するものが好ましく、複数のスペクトルを有する紫外線が好ましい。複数のスペクトルを有する活性エネルギー線の照射によって、２種以上の前記重合性化合物は、その種類ごとに適したスペクトル（波長）の活性エネルギー線によって重合することが可能となり、この場合、配向制御層がより効率的に形成される。
【０１３４】
配向制御層は、前記重合性化合物の重合物により構成されるが、例えば、第一の基板１１と液晶層１３とを明確に区切ってこれらの間に形成されるとは限らず、第一の基板１１の近傍においては、第一の基板１１の液晶層１３との隣接面（液晶層１３と対向する面）から、液晶層１３の内部に入り込むようにして形成されることもあると推測される。第二の基板１２の近傍においても同様であり、配向制御層は、第二の基板１２と液晶層１３とを明確に区切ってこれらの間に形成されるとは限らず、第二の基板１２の近傍においては、第二の基板１２の液晶層１３との隣接面（液晶層１３と対向する面）から、液晶層１３の内部に入り込むようにして形成されることもあると推測される。
ただし、配向制御層の構造を正確に示すことは困難である。
【０１３５】
また、活性エネルギー線の照射により、前記２種以上の重合性化合物は、互いに類似の構造を有するもの同士が優先的に重合して、液晶分子を基板の近傍領域に配列させると共に、プレチルトの方向を所定の方向に規定して、配向を制御していると推測される。
【実施例】
【０１３６】
以下、実施例及び比較例により、本発明についてさらに具体的に説明するが、本発明はこれらの実施例に限定されるものではない。なお、以下の実施例及び比較例において、「ｗｔ％」は質量％を意味する。【０１３７】
また、以下の実施例及び比較例において、ＴＮＩ、Δｎ、Δε、η、γ１をそれぞれ下記の通り定義する。
ＴＮＩ：ネマチック相−等方性液体相転移温度（℃）
Δｎ：２５℃における屈折率異方性
Δε：２５℃における誘電率異方性
η：２０℃における粘度（ｍＰａ・ｓ）
γ１：２５℃における回転粘度（ｍＰａ・ｓ)【０１３８】
以下の実施例及び比較例で製造した液晶表示素子について、下記の方法により、焼き付き、滴下痕を評価した。【０１３９】
（焼き付きの評価）
液晶表示素子の焼き付きの評価は、表示エリア内に所定の固定パターンを１０００時間表示させた後に、全画面均一な表示を行ったときの固定パターンの残像のレベルを目視確認することで行い、以下の４段階で評価した。
◎：残像無し
○：残像ごく僅かに有るも許容できるレベル
△：残像有り許容できないレベル
×：残像有りかなり劣悪【０１４０】
（滴下痕の評価）
液晶表示装置の滴下痕の評価は、全面黒表示した場合において白く浮かび上がる滴下痕を目視確認することで行い、以下の４段階で評価した。
◎：残像無し
○：残像ごく僅かに有るも許容できるレベル
△：残像有り許容できないレベル
×：残像有りかなり劣悪【０１４１】
（実施例１）
透明な共通電極からなる透明電極層及びカラーフィルタ層を有する第一の基板（共通電極基板）と、アクティブ素子により駆動される透明画素電極を有する第二の基板（画素電極基板）とを作製した。画素電極としては、スリットを有することで、プレチルトの方向が異なる４つの領域に画素分割されたものを用いた。
一般式（Ｉ）、（ＩＩ）及び（ＩＩＩ）に該当する以下の化合物を、それぞれ以下に示す比率で含有する、液晶含有原料組成物ＬＣ−１を調製した。【０１４２】
【化３１】
0005741777.tif 000032
【０１４３】
次いで、液晶含有原料組成物ＬＣ−１（９８．０質量％）に対して、一般式（Ｘ１ａ）（（Ｘ１ａ−１−１））で表される第一の重合性化合物である、式【０１４４】
【化３２】
0005741777.tif 000033
で表される化合物（１．５質量％）と、一般式（Ｘ２ａ）で表される第二の重合性化合物である、式【０１４５】
【化３３】
0005741777.tif 000034
で表される化合物（０．４質量％）を添加し、さらに光重合開始剤「Ｉｇａｃｕｒｅ６５１」（０．１質量％）を添加して、均一に溶解させることにより、液晶含有重合用組成物ＣＬＣ−１を調製した。【０１４６】
次いで、シール部を介して第一の基板及び第二の基板を貼り合わせた後、配向膜を用いることなく、液晶含有重合用組成物ＣＬＣ−１を注入し、シール部を硬化させて、液晶含有重合用組成物ＣＬＣ−１を挟持した。このとき、厚さ３．２μｍのスペーサを用いて、液晶含有重合用組成物からなる層の厚さを３．２μｍとした。
次いで、電圧を印加した状態のまま、液晶含有重合用組成物に紫外線を照射して、第一の重合性化合物及び第二の重合性化合物を重合させた。このとき、紫外線照射装置としてはウシオ電機社製「ＵＳＨ−２５０ＢＹ」を用い、１００ｍＷで１０分間、紫外線を照射した。
以上により、液晶表示素子を得た。
この液晶表示素子は、電圧の印加を停止した状態であっても、液晶分子に付与されたプレチルト角θが維持され、その値は８７°であった。
この液晶表示素子についての評価結果を表１に示す。表１に示すように、この液晶表示素子は、優れたコントラスト及び応答速度を示し、液晶表示素子としての諸特性に優れ、焼き付きと滴下痕の発生抑制効果にも優れていた。【０１４７】
【表１】
0005741777.tif 000035
【０１４８】
（実施例２）
実施例１で調製した液晶含有原料組成物ＬＣ−１（９８．５質量％）に対して、一般式（Ｘ１ｂ）で表される第一の重合性化合物である、式【０１４９】
【化３４】
0005741777.tif 000036
で表される化合物（１．０質量％）と、一般式（Ｘ２ａ）で表される第二の重合性化合物である、式【０１５０】
【化３５】
0005741777.tif 000037
で表される化合物（０．４質量％）を添加し、さらに光重合開始剤「Ｉｇａｃｕｒｅ６５１」（０．１質量％）を添加して、均一に溶解させることにより、液晶含有重合用組成物ＣＬＣ−１ａを調製し、この液晶含有重合用組成物ＣＬＣ−１ａを用いたこと以外は、実施例１と同じ方法で、液晶表示素子を得た。
この液晶表示素子は、電圧の印加を停止した状態であっても、液晶分子に付与されたプレチルト角θが維持され、その値は８７．８°であった。
この液晶表示素子についての評価結果を表２に示す。表２に示すように、この液晶表示素子は、優れたコントラスト及び応答速度を示し、液晶表示素子としての諸特性に優れ、焼き付きと滴下痕の発生抑制効果にも優れていた。【０１５１】
【表２】
0005741777.tif 000038
【０１５２】
（比較例１）
透明な共通電極からなる透明電極層及びカラーフィルタ層を有し、さらに液晶分子の配向方向を制御するための突起を表面に具備した第一の基板（共通電極基板）と、アクティブ素子により駆動される透明画素電極を有し、さらに液晶分子の配向方向を制御するための突起を表面に具備した第二の基板（画素電極基板）とを作製した。
次いで、第一の基板及び第二の基板のそれぞれに、垂直配向膜の形成材料をスピンコート法により塗布し、得られた塗布膜を２００℃で加熱することにより、各基板の表面に厚さ１００ｎｍの垂直配向膜を形成した。
以下、垂直配向膜を形成したこれら基板を用いて、液晶含有重合用組成物ＣＬＣ−１に代えて、液晶含有原料組成物ＬＣ−１を挟持した（第一の重合性化合物、第二の重合性化合物及び光重合開始剤を用いなかった）こと以外は、実施例１と同じ方法で、液晶表示素子を得た。
この液晶表示素子についての評価結果を表３に示す。表３に示すように、この液晶表示素子は、実施例１及び２の液晶表示素子よりも応答速度、焼き付きと滴下痕の発生抑制効果で劣っていた。【０１５３】
【表３】
0005741777.tif 000039
【０１５４】
（実施例３）
一般式（Ｉ）、（ＩＩ）及び（Ｖ）に該当する以下の化合物を、それぞれ以下に示す比率で含有する、液晶含有原料組成物ＬＣ−２を調製した。【０１５５】
【化３６】
0005741777.tif 000040
【０１５６】
次いで、液晶含有原料組成物ＬＣ−２（９８．０質量％）に対して、一般式（Ｘ１ａ）で表される第一の重合性化合物である、式【０１５７】
【化３７】
0005741777.tif 000041
で表される化合物（１．５質量％）と、一般式（Ｘ２ａ）で表される第二の重合性化合物である、式【０１５８】
【化３８】
0005741777.tif 000042
で表される化合物（０．４質量％）を添加し、さらに光重合開始剤「Ｉｇａｃｕｒｅ６５１」（０．１質量％）を添加して、均一に溶解させることにより、液晶含有重合用組成物ＣＬＣ−２を調製した。【０１５９】
以下、液晶含有重合用組成物ＣＬＣ−１に代えてこの液晶含有重合用組成物ＣＬＣ−２を用い、厚さ３．２μｍのスペーサに代えて厚さ３．５μｍのスペーサを用いて、液晶含有重合用組成物からなる層の厚さを３．５μｍとしたこと以外は、実施例１と同じ方法で、液晶表示素子を得た。
この液晶表示素子は、電圧の印加を停止した状態であっても、液晶分子に付与されたプレチルト角θが維持され、その値は８７．５°であった。
この液晶表示素子についての評価結果を表４に示す。表４に示すように、この液晶表示素子は、優れたコントラスト及び応答速度を示し、液晶表示素子としての諸特性に優れ、焼き付きと滴下痕の発生抑制効果にも優れていた。【０１６０】
【表４】
0005741777.tif 000043
【０１６１】
（実施例４）
実施例３で調製した液晶含有原料組成物ＬＣ−２（９８．３質量％）に対して、一般式（Ｘ１ｃ）で表される第一の重合性化合物である、式【０１６２】
【化３９】
0005741777.tif 000044
で表される化合物（１．２質量％）と、一般式（Ｘ２ａ）で表される第二の重合性化合物である、式【０１６３】
【化４０】
0005741777.tif 000045
で表される化合物（０．４質量％）を添加し、さらに光重合開始剤「Ｉｇａｃｕｒｅ６５１」（０．１質量％）を添加して、均一に溶解させることにより、液晶含有重合用組成物ＣＬＣ−２ａを調製し、この液晶含有重合用組成物ＣＬＣ−２ａを用いたこと以外は、実施例３と同じ方法で、液晶表示素子を得た。
この液晶表示素子は、電圧の印加を停止した状態であっても、液晶分子に付与されたプレチルト角θが維持され、その値は８７．９°であった。
この液晶表示素子についての評価結果を表５に示す。表５に示すように、この液晶表示素子は、優れたコントラスト及び応答速度を示し、液晶表示素子としての諸特性に優れ、焼き付きと滴下痕の発生抑制効果にも優れていた。【０１６４】
【表５】
0005741777.tif 000046
【０１６５】
（比較例２）
比較例１と同じ方法で、垂直配向膜を形成した第一の基板及び第二の基板を作製した。
以下、垂直配向膜を形成したこれら基板を用いて、液晶含有重合用組成物ＣＬＣ−１に代えて、実施例３で調製した液晶含有原料組成物ＬＣ−２を挟持し（第一の重合性化合物、第二の重合性化合物及び光重合開始剤を用いなかった）、厚さ３．２μｍのスペーサに代えて厚さ３．８μｍのスペーサを用いて、液晶含有原料組成物からなる層の厚さを３．８μｍとしたこと以外は、実施例１と同じ方法で、液晶表示素子を得た。
この液晶表示素子についての評価結果を表６に示す。表６に示すように、この液晶表示素子は、実施例３及び４の液晶表示素子よりも応答速度、焼き付きと滴下痕の発生抑制効果で劣っていた。【０１６６】
【表６】
0005741777.tif 000047
【０１６７】
（実施例５）
一般式（Ｉ）、（ＩＩ）、（ＩＶ）及び（Ｖ）に該当する以下の化合物を、それぞれ以下に示す比率で含有する、液晶含有原料組成物ＬＣ−３を調製した。【０１６８】
【化４１】
0005741777.tif 000048
【０１６９】
次いで、液晶含有原料組成物ＬＣ−３（９８．０質量％）に対して、一般式（Ｘ１ａ）（（Ｘ１ａ−１−１））で表される第一の重合性化合物である、式【０１７０】
【化４２】
0005741777.tif 000049
で表される化合物（１．５質量％）と、一般式（Ｘ２ａ）で表される第二の重合性化合物である、式【０１７１】
【化４３】
0005741777.tif 000050
で表される化合物（０．４質量％）を添加し、さらに光重合開始剤「Ｉｇａｃｕｒｅ６５１」（０．１質量％）を添加して、均一に溶解させることにより、液晶含有重合用組成物ＣＬＣ−３を調製した。【０１７２】
以下、液晶含有重合用組成物ＣＬＣ−１に代えてこの液晶含有重合用組成物ＣＬＣ−３を用い、厚さ３．２μｍのスペーサに代えて厚さ３．５μｍのスペーサを用いて、液晶含有重合用組成物からなる層の厚さを３．５μｍとしたこと以外は、実施例１と同じ方法で、液晶表示素子を得た。
この液晶表示素子は、電圧の印加を停止した状態であっても、液晶分子に付与されたプレチルト角θが維持され、その値は８７．７°であった。
この液晶表示素子についての評価結果を表７に示す。表７に示すように、この液晶表示素子は、優れたコントラスト及び応答速度を示し、液晶表示素子としての諸特性に優れ、焼き付きと滴下痕の発生抑制効果にも優れていた。【０１７３】
【表７】
0005741777.tif 000051
【０１７４】
（実施例６）
実施例５で調製した液晶含有原料組成物ＬＣ−３（９８．１質量％）に対して、一般式（Ｘ１ａ）で表される第一の重合性化合物である、式【０１７５】
【化４４】
0005741777.tif 000052
で表される化合物（１．５質量％）と、一般式（Ｘ２ａ）で表される第二の重合性化合物である、式【０１７６】
【化４５】
0005741777.tif 000053
で表される化合物（０．３質量％）を添加し、さらに光重合開始剤「Ｉｇａｃｕｒｅ６５１」（０．１質量％）を添加して、均一に溶解させることにより、液晶含有重合用組成物ＣＬＣ−３ａを調製し、この液晶含有重合用組成物ＣＬＣ−３ａを用いたこと以外は、実施例５と同じ方法で、液晶表示素子を得た。
この液晶表示素子は、電圧の印加を停止した状態であっても、液晶分子に付与されたプレチルト角θが維持され、その値は８７．４°であった。
この液晶表示素子についての評価結果を表８に示す。表８に示すように、この液晶表示素子は、優れたコントラスト及び応答速度を示し、液晶表示素子としての諸特性に優れ、焼き付きと滴下痕の発生抑制効果にも優れていた。【０１７７】
【表８】
0005741777.tif 000054
【０１７８】
（比較例３）
比較例１と同じ方法で、垂直配向膜を形成した第一の基板及び第二の基板を作製した。
以下、垂直配向膜を形成したこれら基板を用いて、液晶含有重合用組成物ＣＬＣ−１に代えて、実施例５で調製した液晶含有原料組成物ＬＣ−３を挟持し（第一の重合性化合物、第二の重合性化合物及び光重合開始剤を用いなかった）、厚さ３．２μｍのスペーサに代えて厚さ３．５μｍのスペーサを用いて、液晶含有原料組成物からなる層の厚さを３．５μｍとしたこと以外は、実施例１と同じ方法で、液晶表示素子を得た。
この液晶表示素子についての評価結果を表９に示す。表９に示すように、この液晶表示素子は、実施例５及び６の液晶表示素子よりも応答速度、焼き付きと滴下痕の発生抑制効果で劣っていた。【０１７９】
【表９】
0005741777.tif 000055
【０１８０】
（実施例７）
一般式（Ｉ）、（ＩＩ）及び（ＩＩＩ）に該当する以下の化合物を、それぞれ以下に示す比率で含有する、液晶含有原料組成物ＬＣ−４を調製した。【０１８１】
【化４６】
0005741777.tif 000056
【０１８２】
次いで、液晶含有原料組成物ＬＣ−４（９８．０質量％）に対して、一般式（Ｘ１ａ）で表される第一の重合性化合物である、式【０１８３】
【化４７】
0005741777.tif 000057
で表される化合物（１．５質量％）と、一般式（Ｘ２ａ）で表される第二の重合性化合物である、式【０１８４】
【化４８】
0005741777.tif 000058
で表される化合物（０．４質量％）を添加し、さらに光重合開始剤「Ｉｇａｃｕｒｅ６５１」（０．１質量％）を添加して、均一に溶解させることにより、液晶含有重合用組成物ＣＬＣ−４を調製した。【０１８５】
以下、液晶含有重合用組成物ＣＬＣ−１に代えてこの液晶含有重合用組成物ＣＬＣ−４を用い、厚さ３．２μｍのスペーサに代えて厚さ３．５μｍのスペーサを用いて、液晶含有重合用組成物からなる層の厚さを３．５μｍとしたこと以外は、実施例１と同じ方法で、液晶表示素子を得た。
この液晶表示素子は、電圧の印加を停止した状態であっても、液晶分子に付与されたプレチルト角θが維持され、その値は８８．０°であった。
この液晶表示素子についての評価結果を表１０に示す。表１０に示すように、この液晶表示素子は、優れたコントラスト及び応答速度を示し、液晶表示素子としての諸特性に優れ、焼き付きと滴下痕の発生抑制効果にも優れていた。【０１８６】
【表１０】
0005741777.tif 000059
【０１８７】
（実施例８）
実施例７で調製した液晶含有原料組成物ＬＣ−４（９８．０質量％）に対して、一般式（Ｘ１ａ）で表される第一の重合性化合物である、式【０１８８】
【化４９】
0005741777.tif 000060
で表される化合物（１．５質量％）と、一般式（Ｘ２ａ）で表される第二の重合性化合物である、式【０１８９】
【化５０】
0005741777.tif 000061
で表される化合物（０．４質量％）を添加し、さらに光重合開始剤「Ｉｇａｃｕｒｅ６５１」（０．１質量％）を添加して、均一に溶解させることにより、液晶含有重合用組成物ＣＬＣ−４ａを調製し、この液晶含有重合用組成物ＣＬＣ−４ａを用いたこと以外は、実施例７と同じ方法で、液晶表示素子を得た。
この液晶表示素子は、電圧の印加を停止した状態であっても、液晶分子に付与されたプレチルト角θが維持され、その値は８７．３°であった。
この液晶表示素子についての評価結果を表１１に示す。表１１に示すように、この液晶表示素子は、優れたコントラスト及び応答速度を示し、液晶表示素子としての諸特性に優れ、焼き付きと滴下痕の発生抑制効果にも優れていた。【０１９０】
【表１１】
0005741777.tif 000062
【０１９１】
（比較例４）
比較例１と同じ方法で、垂直配向膜を形成した第一の基板及び第二の基板を作製した。
以下、垂直配向膜を形成したこれら基板を用いて、液晶含有重合用組成物ＣＬＣ−１に代えて、実施例７で調製した液晶含有原料組成物ＬＣ−４を挟持し（第一の重合性化合物、第二の重合性化合物及び光重合開始剤を用いなかった）、厚さ３．２μｍのスペーサに代えて厚さ３．５μｍのスペーサを用いて、液晶含有原料組成物からなる層の厚さを３．５μｍとしたこと以外は、実施例１と同じ方法で、液晶表示素子を得た。
この液晶表示素子についての評価結果を表１２に示す。表１２に示すように、この液晶表示素子は、実施例７及び８の液晶表示素子よりも応答速度、焼き付きと滴下痕の発生抑制効果で劣っていた。【０１９２】
【表１２】
0005741777.tif 000063
【０１９３】
（実施例９）
実施例１で調製した液晶含有原料組成物ＬＣ−１（９８．５質量％）に対して、一般式（Ｘ１ｂ）で表される第一の重合性化合物である、式【０１９４】
【化５１】
0005741777.tif 000064
で表される化合物（１．０質量％）と、一般式（Ｘ２ａ）で表される第二の重合性化合物である、式【０１９５】
【化５２】
0005741777.tif 000065
で表される化合物（０．４質量％）を添加し、さらに光重合開始剤「Ｉｇａｃｕｒｅ６５１」（０．１質量％）を添加して、均一に溶解させることにより、液晶含有重合用組成物ＣＬＣ−１ｂを調製し、この液晶含有重合用組成物ＣＬＣ−１ｂを用いたこと以外は、実施例１と同じ方法で、液晶表示素子を得た。
この液晶表示素子は、電圧の印加を停止した状態であっても、液晶分子に付与されたプレチルト角θが維持され、その値は８７．６°であった。
この液晶表示素子についての評価結果を表１３に示す。表１３に示すように、この液晶表示素子は、優れたコントラスト及び応答速度を示し、液晶表示素子としての諸特性に優れ、焼き付きと滴下痕の発生抑制効果にも優れていた。【０１９６】
【表１３】
0005741777.tif 000066
【０１９７】
（実施例１０）
実施例１で調製した液晶含有原料組成物ＬＣ−１（９８．５質量％）に対して、一般式（Ｘ１ａ）で表される第一の重合性化合物である、式【０１９８】
【化５３】
0005741777.tif 000067
で表される化合物（１．０質量％）と、一般式（Ｘ２ａ）で表される第二の重合性化合物である、式【０１９９】
【化５４】
0005741777.tif 000068
で表される化合物（０．４質量％）を添加し、さらに光重合開始剤「Ｉｇａｃｕｒｅ６５１」（０．１質量％）を添加して、均一に溶解させることにより、液晶含有重合用組成物ＣＬＣ−１ｃを調製し、この液晶含有重合用組成物ＣＬＣ−１ｃを用いたこと以外は、実施例１と同じ方法で、液晶表示素子を得た。
この液晶表示素子は、電圧の印加を停止した状態であっても、液晶分子に付与されたプレチルト角θが維持され、その値は８７．９°であった。
この液晶表示素子についての評価結果を表１４に示す。表１４に示すように、この液晶表示素子は、優れたコントラスト及び応答速度を示し、液晶表示素子としての諸特性に優れ、焼き付きと滴下痕の発生抑制効果にも優れていた。【０２００】
【表１４】
0005741777.tif 000069
【０２０１】
（実施例１１）
実施例３で調製した液晶含有原料組成物ＬＣ−２（９８．３質量％）に対して、一般式（Ｘ１ｃ）で表される第一の重合性化合物である、式【０２０２】
【化５５】
0005741777.tif 000070
で表される化合物（１．２質量％）と、一般式（Ｘ２ａ）で表される第二の重合性化合物である、式【０２０３】
【化５６】
0005741777.tif 000071
で表される化合物（０．４質量％）を添加し、さらに光重合開始剤「Ｉｇａｃｕｒｅ６５１」（０．１質量％）を添加して、均一に溶解させることにより、液晶含有重合用組成物ＣＬＣ−２ｂを調製し、この液晶含有重合用組成物ＣＬＣ−２ｂを用いたこと以外は、実施例３と同じ方法で、液晶表示素子を得た。
この液晶表示素子は、電圧の印加を停止した状態であっても、液晶分子に付与されたプレチルト角θが維持され、その値は８７．８°であった。
この液晶表示素子についての評価結果を表１５に示す。表１５に示すように、この液晶表示素子は、優れたコントラスト及び応答速度を示し、液晶表示素子としての諸特性に優れ、焼き付きと滴下痕の発生抑制効果にも優れていた。【０２０４】
【表１５】
0005741777.tif 000072
【０２０５】
（実施例１２）
実施例５で調製した液晶含有原料組成物ＬＣ−３（９８．１質量％）に対して、一般式（Ｘ１ａ）で表される第一の重合性化合物である、式【０２０６】
【化５７】
0005741777.tif 000073
で表される化合物（１．５質量％）と、一般式（Ｘ２ａ）で表される第二の重合性化合物である、式【０２０７】
【化５８】
0005741777.tif 000074
で表される化合物（０．３質量％）を添加し、さらに光重合開始剤「Ｉｇａｃｕｒｅ６５１」（０．１質量％）を添加して、均一に溶解させることにより、液晶含有重合用組成物ＣＬＣ−３ｂを調製し、この液晶含有重合用組成物ＣＬＣ−３ｂを用いたこと以外は、実施例５と同じ方法で、液晶表示素子を得た。
この液晶表示素子は、電圧の印加を停止した状態であっても、液晶分子に付与されたプレチルト角θが維持され、その値は８７．５°であった。
この液晶表示素子についての評価結果を表１６に示す。表１６に示すように、この液晶表示素子は、優れたコントラスト及び応答速度を示し、液晶表示素子としての諸特性に優れ、焼き付きと滴下痕の発生抑制効果にも優れていた。【０２０８】
【表１６】
0005741777.tif 000075
【０２０９】
（実施例１３）
実施例５で調製した液晶含有原料組成物ＬＣ−３（９８．１質量％）に対して、一般式（Ｘ１ａ）で表される第一の重合性化合物である、式【０２１０】
【化５９】
0005741777.tif 000076
で表される化合物（１．５質量％）と、一般式（Ｘ２ａ）で表される第二の重合性化合物である、式【０２１１】
【化６０】
0005741777.tif 000077
で表される化合物（０．３質量％）を添加し、さらに光重合開始剤「Ｉｇａｃｕｒｅ６５１」（０．１質量％）を添加して、均一に溶解させることにより、液晶含有重合用組成物ＣＬＣ−３ｃを調製し、この液晶含有重合用組成物ＣＬＣ−３ｃを用いたこと以外は、実施例５と同じ方法で、液晶表示素子を得た。
この液晶表示素子は、電圧の印加を停止した状態であっても、液晶分子に付与されたプレチルト角θが維持され、その値は８７．３°であった。
この液晶表示素子についての評価結果を表１７に示す。表１７に示すように、この液晶表示素子は、優れたコントラスト及び応答速度を示し、液晶表示素子としての諸特性に優れ、焼き付きと滴下痕の発生抑制効果にも優れていた。【０２１２】
【表１７】
0005741777.tif 000078
【０２１３】
（実施例１４）
実施例７で調製した液晶含有原料組成物ＬＣ−４（９８．０質量％）に対して、一般式（Ｘ１ａ）で表される第一の重合性化合物である、式【０２１４】
【化６１】
0005741777.tif 000079
で表される化合物（１．５質量％）と、一般式（Ｘ２ａ）で表される第二の重合性化合物である、式【０２１５】
【化６２】
0005741777.tif 000080
で表される化合物（０．４質量％）を添加し、さらに光重合開始剤「Ｉｇａｃｕｒｅ６５１」（０．１質量％）を添加して、均一に溶解させることにより、液晶含有重合用組成物ＣＬＣ−４ｂを調製し、この液晶含有重合用組成物ＣＬＣ−４ｂを用いたこと以外は、実施例７と同じ方法で、液晶表示素子を得た。
この液晶表示素子は、電圧の印加を停止した状態であっても、液晶分子に付与されたプレチルト角θが維持され、その値は８７．４°であった。
この液晶表示素子についての評価結果を表１８に示す。表１８に示すように、この液晶表示素子は、優れたコントラスト及び応答速度を示し、液晶表示素子としての諸特性に優れ、焼き付きと滴下痕の発生抑制効果にも優れていた。【０２１６】
【表１８】
0005741777.tif 000081
【０２１７】
（実施例１５）
実施例７で調製した液晶含有原料組成物ＬＣ−４（９８．０質量％）に対して、一般式（Ｘ１ａ）で表される第一の重合性化合物である、式【０２１８】
【化６３】
0005741777.tif 000082
で表される化合物（１．５質量％）と、一般式（Ｘ２ａ）で表される第二の重合性化合物である、式【０２１９】
【化６４】
0005741777.tif 000083
で表される化合物（０．４質量％）を添加し、さらに光重合開始剤「Ｉｇａｃｕｒｅ６５１」（０．１質量％）を添加して、均一に溶解させることにより、液晶含有重合用組成物ＣＬＣ−４ｃを調製し、この液晶含有重合用組成物ＣＬＣ−４ｃを用いたこと以外は、実施例７と同じ方法で、液晶表示素子を得た。
この液晶表示素子は、電圧の印加を停止した状態であっても、液晶分子に付与されたプレチルト角θが維持され、その値は８７．１°であった。
この液晶表示素子についての評価結果を表１９に示す。表１９に示すように、この液晶表示素子は、優れたコントラスト及び応答速度を示し、液晶表示素子としての諸特性に優れ、焼き付きと滴下痕の発生抑制効果にも優れていた。【０２２０】
【表１９】
0005741777.tif 000084
【符号の説明】
【０２２１】
１０・・・液晶表示素子、１１・・・第一の基板、１２・・・第二の基板、１３・・・液晶層、１４・・・共通電極、１５・・・画素電極、１８・・・カラーフィルタ、１９・・・液晶分子
【図１】
0005741777.tif 000101
【図２】
0005741777.tif 000102
【図３】
0005741777.tif 000103